(57)【要約】      （修正有）【課題】塩化ビニル樹脂等の樹脂を良好に発泡させて加工することができ、寸法安定性、隠蔽性が高く、しかもリフォーム時の壁紙の再剥離性が良好な壁紙用裏打ち紙を提供する。【解決手段】ヤンキードライヤーを備えたヤンキー抄紙機を用い、パルプ中には機械パルプが１〜６５質量％含有され、填料として、再生粒子凝集体が含有され、かつＪＩS−Ｐ  ８２５２に準じて測定した壁紙用裏打ち紙の灰分が、１〜１８質量％になるように紙中に含有させる。また、填料は、クレーと再生粒子凝集体を主成分に、クレーと再生粒子凝集体との配合割合が、２／８から８／２の割合で含有される。【選択図】なし【特許請求の範囲】
【請求項１】
ヤンキードライヤーを備えたヤンキー抄紙機を用い、原料としてパルプと填料を主原料とした壁紙用裏打ち紙であって、
前記パルプ中には機械パルプが１〜６５質量％含有され、
前記填料として、再生粒子凝集体が含有され、かつ
ＪＩS−Ｐ  ８２５２に準じて測定した壁紙用裏打ち紙の灰分が、１〜１８質量％になるように紙中に含有されていることを特徴とする壁紙用裏打ち紙。
【請求項２】
前記填料は、クレーと再生粒子凝集体を主成分に、クレーと再生粒子凝集体との配合割合が、２／８から８／２の割合で含有されていることを特徴とする請求項１記載の壁紙用裏打ち紙。
【請求項３】
原紙は、ヤンキードライヤーの金属表面に、フェルトを介さないでロールにて圧接することで紙面の平坦化処理が行われ、壁紙用裏打ち紙のヤンキードライヤーの金属表面に接する艶面のＪＩＳ−Ｐ  ８１１９に準じた平滑度が２０秒以上、ヤンキードライヤーの金属表面に接触しない非艶面の平滑度が５秒以上とされていることを特徴とする、請求項１又は２に記載の壁紙用裏打ち紙。
【請求項４】
原料中には、湿潤紙力増強剤と乾燥紙力増強剤が含有され、壁紙用裏打ち紙のＪＩＳ−Ｐ  ８１３５に準じた、湿潤引張強度（縦）が０．３ｋＮ／ｍ以上、１．０ｋＮ／ｍ以下であることを特徴とする請求項１から３のいずれか１項に記載の壁紙用裏打ち紙。
【発明の詳細な説明】
【技術分野】
【０００１】
本願発明は、ビニル壁紙、紙壁紙等の基紙（裏打ち紙）に関するものであり、詳しくは塩化ビニル樹脂、オレフィン樹脂等の合成樹脂との接着加工性や施工性に優れる壁紙用裏打ち紙に関する。
【背景技術】
【０００２】
壁紙は、壁紙用裏打ち紙と壁紙用裏打ち紙に塗布、乾燥、接着させた塩化ビニル樹脂、オレフィン樹脂等の合成樹脂から構成される。壁紙に用いられる壁紙用裏打ち紙には、寸法安定性や隠蔽性の他、壁紙用裏打ち紙に塗布された合成樹脂が良好に発泡すること、リフォーム時には壁紙用裏打ち紙が良好に再剥離すること等が求められる。
【０００３】
壁紙は、澱粉や酢酸ビニル等の水系の糊によって壁に貼合される。その際、壁紙用裏打ち紙の寸法安定性が悪い場合には、壁紙用裏打ち紙が収縮して壁紙の繋目部分に目開きが生じるという事象が発生するのである。
【０００４】
壁紙用裏打ち紙の寸法安定性に関し、例えば、壁紙施工時の目開きを防止するための方法として、特開２００５−８２８９４号公報に、抄紙工程でヤンキードライヤーによる乾燥方法を用い、ステキヒトサイズ度を１０〜２０００秒に設定する方法が提案されている。また、特開２００５−１５４９６８号公報には、パルプ成分に、塩化ビニル共重合体、酢酸ビニル共重合体、アクリル、オレフィン、ポリエステルなどの合成樹脂繊維を合成樹脂成分として混抄させることで、パルプ成分のみからなる紙より、糊等の影響によりカールや、水中伸度を良好にするという方法が提案されている。
【０００５】
しかしながら、サイズ度を特定範囲にコントロールする、合成樹脂繊維を抄紙段階で混抄させるなどにより、確かに寸法安定性は向上するが、特に後者は高価な合成樹脂繊維を抄紙段階で混抄させる必要があり、壁紙用裏打ち紙のコストとしては高額になる。
【０００６】
また、これらの方法は、壁紙用裏打ち紙に求められている、隠蔽性の問題、壁紙用裏打ち紙に塗布される合成樹脂の発泡性の問題、リフォーム時の再剥離性の問題を解決できるものではない。
【０００７】
また、壁紙の表面は塩化ビニル樹脂、オレフィン樹脂等樹脂などの表層材によって被覆されているが、リフォームによる壁紙の貼替えによって発生する、剥がした壁紙の廃棄処理や省資源性等、環境問題から、合成樹脂である表面材の厚さが近年薄くなってきており、これに対応して壁材の壁紙表面への写りを防止するために、裏打ち紙に対する隠蔽性の向上が望まれている。
【０００８】
隠蔽性を高めるための方法としては、填料の配合による方法があり、特許第３７１５７３９号では、平均粒径が３μｍ以下の焼成クレーまたは平均粒径が８μｍ以下のカオリンを用い、焼成クレー／カオリンを特定の混合比率とする方法や、特開２００４−３５３１１２号では、填料の種類として平均粒径が３μｍ以下のカオリンを紙中に５〜５０質量％配合する方法が提案されている。
【０００９】
しかしながら、これらは隠蔽性を得る方法としては効果があるものの、壁紙用裏打ち紙に求められている、壁紙用裏打ち紙に塗布される合成樹脂の発泡性の問題、リフォーム時の再剥離性の問題を解決できるものではない。また、壁紙用裏打ち紙の強度が低下し、施行時に破れ等の問題が発生するという問題がある。
【００１０】
したがって、寸法安定性や隠蔽性の他、壁紙用裏打ち紙に塗布された合成樹脂が良好に発泡し、リフォーム時には壁紙用裏打ち紙が良好に再剥離する壁紙用裏打ち紙の提供が求められているのが実情である。
【００１１】
【特許文献１】特開２００５−８２８９４号公報
【特許文献２】特開２００５−１５４９６８号公報
【特許文献３】特許第３７１５７３９号公報
【特許文献４】特開２００４−３５３１１２号公報
【発明の開示】
【発明が解決しようとする課題】
【００１２】
したがって、本願発明が解決しようとする主たる課題は、壁紙用裏打ち紙において、塩化ビニル樹脂、オレフィン樹脂等の樹脂を良好に発泡させて加工することができ、また、寸法安定性、隠蔽性、作業性が高く、しかもリフォーム時の壁紙の再剥離性が良好な壁紙用裏打ち紙を提供することである。
【課題を解決するための手段】
【００１３】
上記課題を解決するために本願発明は、次のような構成を有している。
【００１４】
〔請求項１記載の発明〕
ヤンキードライヤーを備えたヤンキー抄紙機を用い、原料としてパルプと填料を主原料とした壁紙用裏打ち紙であって、
前記パルプ中には機械パルプが１〜６５質量％含有され、
前記填料は、再生粒子凝集体が含有され、かつ
ＪＩS−Ｐ  ８２５２に準じて測定した壁紙用裏打ち紙の灰分が、１〜１８質量％になるように紙中に含有されていることを特徴とする壁紙用裏打ち紙。なお、再生粒子凝集体については後述する。
【００１５】
（作用効果）
機械パルプを全パルプ中１〜６５質量％、灰分が１〜１８質量％となるように填料を含有させることにより紙中に空隙を生じやすくなり、塩化ビニル樹脂、オレフィン樹脂等塗工時の熱伝導や空気の流動が生じ樹脂の発泡性を良好にすることができ、樹脂の発泡不良による壁紙施工時の樹脂層の割れなどのトラブルを防止することができる。
【００１６】
特に機械パルプは、他のクラフトパルプや合成パルプと異なり、木材から物理的に摩砕して得られるため、繊維の潰れが少なく、繊維表面が摩砕により細かなフィブリル繊維が存在し、塩化ビニル樹脂、オレフィン樹脂等と馴染みやすく、裏打ち紙と樹脂層が不用意に剥離することがなく、紙中に適度な空隙を確保するため、樹脂の発泡性が良好な上、不透明性の確保と嵩が得られ、壁紙の繋目部分に目開きが生じ難くなる。
【００１７】
また、機械パルプや填料は、光の透過性を阻害するため、壁紙用裏打ち紙の隠蔽性が向上し、壁材の壁紙表面への裏写りを防止することができる。
【００１８】
前記填料として、再生粒子凝集体を含有することで、再生粒子凝集体は、脱墨フロスを主原料に焼成し凝集させて製造するため、多孔質でポーラスな三次元構造を有し、再生粒子構成元素中のアルミニウムの効果によりカチオン性を示す事から、アニオン性を呈する従来慣用の填料と異なり、原料パルプの繊維間において、原料繊維同士を離間させる効果を示し、紙の嵩高性を発揮することができる。
【００１９】
〔請求項２記載の発明〕
請求項１記載の壁紙用裏打ち紙において、前記填料は、クレーと再生粒子凝集体を主成分に、クレーと再生粒子凝集体との配合割合が、２／８から８／２の割合で含有されていることを特徴とする。
【００２０】
（作用効果）
更に、本願発明の壁紙用裏打ち紙において使用する填料は、クレーと再生粒子凝集体を主成分に、クレーと再生粒子凝集体との配合割合が、２／８から８／２の割合で含有する。
【００２１】
クレーは、従来から紙用の填料として多用されているものであり、安価であり、板状結晶構造を有することから、紙表面の平坦性、光沢の向上に寄与ずることができるため、再生粒子凝集体と併用利用することで、嵩を得ながら、壁紙用裏打ち紙の表面平坦性改善、光沢感を得ることができる。
【００２２】
〔請求項３記載の発明〕
原紙は、ヤンキードライヤーの金属表面に、フェルトを介さないでロールにて圧接することで紙面の平坦化処理が行われ、壁紙用裏打ち紙のヤンキードライヤーの金属表面に接する艶面のＪＩＳ−Ｐ  ８１１９に準じた平滑度が２０秒以上、ヤンキードライヤーの金属表面に接触しない非艶面の平滑度が５秒以上とされていることを特徴とする、請求項１又は２に記載の壁紙用裏打ち紙。
【００２３】
（作用効果）
本願発明の壁紙用裏打ち紙は、従来のヤンキードライヤーがキャンバスを経て湿紙をヤンキードライヤーに当接させる乾燥方法と異なり、キャンバスを経ずロール、好適には樹脂ロールにて直接湿紙をヤンキードライヤーに当接させることで、ヤンキードライヤーに接する側の紙面（艶面）とロールが接する側の紙面（非艶面）の平滑度差を低減させる事が可能になるとともに、キャンバスの織目（所謂キャンバスマーク）の非艶面への転写がないため、非艶面でありながら、紙面が平坦であり、壁紙張付け用の糊を均一にムラなく設けることが可能になると共に、リフォーム時の壁紙剥離施工において、壁紙の剥がれムラや壁基材（例えば石膏ボードの表層紙）を破損することなく剥がす事が可能になり、極めて施工性の高い壁紙を得ることができる。
【００２４】
〔請求項４記載の発明〕
原料中には、湿潤紙力増強剤と乾燥紙力増強剤が含有され、壁紙用裏打ち紙のＪＩＳ−Ｐ  ８１３５に準じた、湿潤引張強度（縦）が０．３ｋＮ／ｍ以上、１．０ｋＮ／ｍ以下であることを特徴とする請求項１から３のいずれか１項に記載の壁紙用裏打ち紙。
【００２５】
（作用効果）
本願発明の壁紙用の裏打ち紙は、紙中に湿潤紙力増強剤と乾燥紙力増強剤を含有することがより好ましい。湿潤紙力増強剤と乾燥紙力増強剤を用いることで、塩化ビニル樹脂、オレフィン樹脂等塗工時（乾燥時）や壁紙貼り付けの施工時（湿潤時）において、好適な紙質強度を維持するとともに、繊維間の湿潤紙力増強剤と乾燥紙力増強剤による接合により寸法安定性も兼ね備えることができる。
【００２６】
従来壁紙は、糊を裏打ち紙に塗布してから、その壁紙を壁に貼り付けて施工を開始する。本願発明による壁紙裏打ち紙を使用した壁紙は、壁紙を壁に貼り付けるにあたり、糊付与前段階、糊付与後（糊により壁紙が湿潤後）においても、壁紙の紙質強度の維持が可能になり、優れた施工性を有する壁紙を得ることができる。
【発明を実施するための最良の形態】
【００２７】
次に、本願発明の実施の形態を説明する。
【００２８】
本願発明の壁紙用裏打ち紙は、パルプと填料を主原料とし適宜必要な薬品を添加したスラリーを通常の長網、円網、短網、傾斜等のワイヤーパートからなる抄紙機で製造でき、抄紙機は特に限定されるものではない。また、乾燥工程はヤンキードライヤーを用いることで、多筒ドライヤーによる乾燥方式よりも、湿紙に対しテンションをさほど掛けることなく乾燥処理を行えるため、寸法安定性に優れる壁紙用裏打ち紙を得ることができ好ましい。ヤンキードライヤーによる乾燥方式は一般の多筒式ドライヤーによる乾燥方式とは異なり、湿紙をシリンダー表面に貼り付けて乾燥させるため、乾燥時に紙の収縮を少なくすることができ、壁紙用裏打ち紙として用い、壁へ貼合時に水系の糊を塗布した場合の紙の伸びが少なく、寸法安定性に優れ、特に壁紙用裏打ち紙に適した紙を得ることができる。補助的に、通常の多筒ドライヤー等を併用することも可能である。
【００２９】
本願発明で用いる機械パルプとしては、ＧＰ（グランドウッドパルプ）、ＰＧＷ（プレッシャライズグランドウッドパルプ）、ＴＭＰ（サーモメカニカルパルプ）などが使用でき、上記機械パルプは、用途によって漂白の施されていない未漂白パルプでも良いし、漂白処理がなされている、例えばＢＣＴＭＰ等も好適に使用することができる。
【００３０】
また、その他のパルプとしては、クラフトパルプ、セミケミカルパルプなどが使用できる。
【００３１】
パルプを得る原料としては、針葉樹や広葉樹などの木材原料のほか、じん皮、麻、ケナフなどの非木材原料も用いることができる。
【００３２】
さらには、機械パルプを含む／または含まない古紙由来の再生パルプを使用することもできる。
【００３３】
また、ＪＩＳ−Ｐ８２２０に準処して離解された壁紙用裏打ち紙の離解パルプの数平均繊維長を０．８〜２．０ｍｍとする、抄紙機ワイヤーパートでの初期脱水を増やす、針葉樹パルプを増やす等の方法により、繊維間の歪を低減でき高い寸法安定性を得ることができる。
【００３４】
機械パルプの配合率は、所望の隠蔽性を得る上で、全パルプ中１〜６５質量％含有させる。さらには、リフォーム時の壁紙用裏打ち紙の再剥離性、塗工した樹脂のブリスターの発生を防止する点等から、２０〜５０質量％含有させることが好ましく、３０〜５０質量％含有させることがより好ましい。
【００３５】
機械パルプが１質量％未満では、壁紙用裏打ち紙の不透明性が低下し、壁材の壁紙表面への写りの問題や、壁紙用裏打ち紙の層間強度（インターナルボンド）が高くなり、再剥離時に樹脂層や石膏ボード表層紙を毀損する問題が生じる。
【００３６】
一般的な印刷用紙や板紙等の用紙においては、層間強度の高いことが要求されるが、本願発明における壁紙用裏打ち紙においては、層間強度が高いと、壁に貼合後、リフォーム時の剥離作業効率が低下するのである。すなわち、本願発明品の用途においては、リフォーム時に壁紙を剥がす際には裏打ち紙の層間で容易に剥れるように層間強度を一定範囲に調整する必要があるのである。裏打ち紙において層間強度が高い場合には、リフォーム時に壁紙を剥がす際に強い力を要するばかりでなく、剥がした際に裏打ち紙の一部は壁紙側に、一部は壁側に残り、壁面に凹凸が生じたり、樹脂層のみが剥離するため、次に貼合する壁紙を綺麗に貼ることができなくなるのである。
【００３７】
一方、機械パルプの含有率が６５質量％を超えると層間強度が低くなり過ぎ、不本意な剥離を生じるおそれがある。また、層間強度を調整するために、過剰に紙力増強剤を添加するなどの強度補助剤が必要となり、コストアップとなるだけでなく、機械パルプに含まれる樹脂分（リグニン）によって系内の汚れを生じ易く、操業性の低下を招くこととなる。
【００３８】
また、引張強度の低下を招き問題の生じるおそれがある。すなわち、建物の吹き抜けなどに壁紙を貼る場合には長さ４〜５ｍの壁紙を用いることとなるが、わずかな外力と壁紙の自重により、壁紙が破れるおそれがある。
【００３９】
本願発明の壁紙用裏打ち紙は、機械パルプを１〜６５質量％含有させることで所望の隠蔽性を得ながら、さらに、リフォーム時の壁紙剥離性に優れる層間強度（インターナルボンド）を７０〜１２０ｍＪの範囲に調整することが容易になり、更に好ましくは、層間強度を９０〜１１０ｍＪとすることが作業性の面でより好適である。
【００４０】
本願発明で得られる壁紙用裏打ち紙の好適な坪量は４０〜１５０ｇ／ｍ2である。坪量が４０ｇ／ｍ2未満であると、壁紙として必要な剛性、強度、隠蔽性などを得ることが難しく、坪量が１５０ｇ／ｍ2を超えると、剛性、強度、隠蔽性には優れるものの、反面、壁紙の重量が大きくなり、壁や天井に壁紙を貼合する作業者に過度の負担作業をしいることになる。また、剛性が高くなりすぎるため、部屋のコーナー部分などに壁紙を貼る際の貼合適性が低下する。
【００４１】
本願発明においては、壁紙用裏打ち紙の填料として再生粒子凝集体を用いる。本願発明に用いる再生粒子凝集体を得るための、原料から再生凝集体の製造方法について、以下に詳述する。
【００４２】
〔原料〕
古紙パルプ製造工程では、安定した品質の古紙パルプを連続的に生産する目的から、使用する古紙の選定、選別を行い、一定品質の古紙を使用する。
【００４３】
そのため、古紙パルプ製造工程に持ち込まれる無機物の種類やその比率、量が基本的に一定になる。しかも、再生粒子凝集体の製造方法において未燃物の変動要因となるビニールやフィルムなどのプラスチック類が古紙中に含まれていた場合においても、これらの異物は脱墨フロスを得る脱墨工程に至る前段階で除去することができる。従って、脱墨フロスは、工場排水工程や製紙原料調整工程等、他の工程で発生する製紙スラッジと比べ、極めて安定した品質の再生粒子凝集体を製造するための原料となる。
【００４４】
本願発明で云う脱墨フロスとは、古紙パルプを製造する古紙処理工程において、主に、古紙に付着したインクを取り除く脱墨工程で、パルプ繊維から分離されるものをいう。
【００４５】
〔脱水工程〕
脱墨フロスの更なる脱水は、公知の脱水手段を適宜に使用できる。本実施形態における一例では、脱墨フロスは、脱水手段たる例えばスクリーンによって、脱墨フロスから水を分離して脱水する。スクリーンにおいて、水分を９０％〜９７％に脱水した脱墨フロスは、例えばスクリュープレスに送り、更に水分を５０％以下に脱水することが好適である。
【００４６】
水分率が５０％を超えると、第１燃焼炉における乾燥・燃焼処理温度の低下を招き、加熱のためのエネルギーロスが多大になるとともに、原料の燃焼ムラが生じやすくなり均一な燃焼を進めがたくなる。さらに、排出される排ガス中の水分が多くなり、ダイオキシン対策における再燃焼処理効率の低下と、排ガス処理設備の負荷が大きくなる問題を有する。また、原料の水分率を低くすることで、均一な燃焼を進め易くなるものの、原料の水分率を２５％未満まで脱水を行うことは、脱水設備が大型化すると共に、脱水処理エネルギーが多大になる問題を有する。
【００４７】
以上のように、脱墨フロスの脱水を多段工程で行い急激な脱水を避けると、無機物の流出が抑制でき脱墨フロスのフロックが硬くなりすぎるおそれがない。脱水処理においては、脱墨フロスを凝集させる凝集剤等の脱水効率を向上させる助剤を添加しても良いが、凝集剤には、鉄分を含まないものを使用することが好ましい。鉄分が含有されると、鉄分の酸化により再生粒子凝集体の白色度を下げる問題を引き起こす。
【００４８】
脱墨フロスの脱水工程は、本願発明で使用する再生粒子凝集体の製造工程に隣接することが生産効率の面で好ましいが、予め古紙パルプ製造工程に隣接して設備を設け、脱水を行った物を搬送することも可能であり、トラックやベルトコンベア等の搬送手段によって定量供給機まで搬送し、この定量供給機から乾燥・燃焼工程に供給する。
【００４９】
かかる脱水後の原料は、第１燃焼炉に供給する操作において、望ましくは、粉砕機（又は解砕機）により平均粒子径４０ｍｍ以下の粒子径に揃えることが好ましく、より好ましくは平均粒子径が３〜３０ｍｍ、更に好ましくは平均粒子径が５〜２５ｍｍの範囲に成るように調整することが好ましく、好適には粒子径が５０ｍｍ以下の割合が、７０重量％以上に成るように粉砕しておく事がより好ましい。脱墨フロス中に含まれる炭酸カルシウムの熱変化を来たさない燃焼処理を図るため、原料の粒子径は均一であることが好ましいところ、平均粒子径が３ｍｍ未満では過燃焼になりやすく、４０ｍｍを超える平均粒子径では、原料芯部まで均一に燃焼を図る事が困難な問題を有するためである。
【００５０】
本願発明における平均粒子径と粒子径の割合は、攪拌式の分散機で充分分散させた試料溶液を用いて測定した。
【００５１】
各燃焼行程における粒子径は、ＪＩＳ  Ｚ  ８８０１−２：２０００に基づき、金属製の板ふるいにて測定した。
【００５２】
〔第１燃焼工程〕（乾燥、燃焼工程）
かかる原料が貯槽から切り出されて、第１燃焼炉に供給される。第１燃焼炉は本体が横置きで中心軸周りに回転する内熱キルン炉方式が好適であり、内熱キルン炉の一方側から装入機により装入される。内熱キルン炉加熱手段は、熱風発生炉にて生成された熱風を内熱キルン炉の排出口側から、脱水物の流れと向流する様に送り込まれる。内熱キルン炉の一方側には、排ガスチャンバーが、他方側には排出チャンバーが設けられている。排出チャンバーを貫通して、熱風が内熱キルン炉の他方側から吹き込まれ、前記一方側から装入され、内熱キルン炉の回転に伴って前記他方側に順次移送される原料の乾燥及び燃焼を行うようになっている。
【００５３】
すなわち、本乾燥・燃焼工程は、脱水物を、本体が横置きで中心軸周りに回転する、内熱キルン炉という有形的な手段によって、乾燥・燃焼することにより、供給口から排出口に至るまで、緩やかに乾燥と有機分の燃焼が行え、燃焼物の微粉化が抑制され、硬い・柔らかい等さまざまな性質を有する脱水物の燃焼度合いの制御と粒揃えを安定的に行うことができる。また、乾燥を別工程に分割し吹き上げ式の乾燥機を入れることも出来る。
【００５４】
ここで、内熱キルン炉内に吹き込む熱風は、酸素濃度が０．２〜２０％が好ましく、より好ましくは１〜１５％、最も好ましくは５〜１２％となるようにするのが望ましい。
【００５５】
酸素濃度は、原料の燃焼（酸化）により消費されるため、燃焼の状況により酸素濃度に変動を生じる。酸素濃度が０．２％未満では、十分な燃焼を図る事が困難である。燃焼炉内の酸素は、原料の燃焼等によって消費され酸素濃度が低下するが、燃焼させるための熱風発生装置等により、空気などの酸素含有ガスを送風し、あるいは排気することで、酸素濃度を維持、調節可能であり、さらに酸素含有ガスを送風し、あるいは排気することで、燃焼炉内の温度を細かく調節可能になり、原料をムラなく万遍に燃焼することができる。
【００５６】
第１燃焼炉の温度としては、５００℃〜６５０℃、より好ましくは５１０℃〜６２０℃、特に好ましくは、５３０℃〜６００℃が望ましい。第１燃焼炉においては、容易に燃焼可能な有機物を緩やかに燃焼させ、燃焼温度５００℃〜６５０℃の温度範囲で燃焼する事が好ましく、５００℃未満では有機物の燃焼が不十分であり、６５０℃を超えると過燃焼が生じ、炭酸カルシウムの分解による酸化カルシウムが生成し易くなる。更に、熱風の温度が６５０℃を超える場合は、硬い・柔らかい等さまざまな性質を有する燃焼物の粒揃えが進行するよりも早く乾燥・燃焼が局部的に進むため、粒子表面と内部の未燃率の差を少なく均一にすることが困難になる。
【００５７】
熱風は、バーナーを備える熱風発生炉から吹き込まれる。
【００５８】
排ガスチャンバーからは、乾燥・燃焼に供した排ガスが再燃焼室に送り込まれる。微粉末は、排ガスチャンバーの下部から排出され、再び原料に配合され再利用される。
【００５９】
排ガスは、再燃焼室でバーナーにより再燃焼が行われ、予冷器により予冷された後、熱交換器を通し、誘引ファンにより煙突から排出される。ここで、熱交換器は外気を昇温した後に、熱風発生炉に送られ、内熱キルン炉から吹き込まれる熱風の用に供せられ、排ガスチャンバー１６からの排ガスの熱を回収するようにしてある。
【００６０】
第１燃焼炉は、脱墨フロス中に含有される燃焼容易な有機物を緩慢に燃焼させ、残カーボンの生成を抑制するため、好適には前記条件で３０分から９０分の滞留時間で燃焼させることが好ましい。より好ましくは、４０分から８０分が有機物の燃焼と生産効率の面で好ましい。最も好ましくは、５０分から７０分の範囲が恒常的な品質を確保するために好ましい。燃焼時間が３０分未満では、十分な燃焼が行われず残カーボンの割合が多くなる。燃焼時間が９０分を超えると、原料の過燃焼による炭酸カルシウムの熱分解が生じ、得られる再生粒子凝集体が極めて硬くなる。
【００６１】
特に、次工程の第２燃焼工程内に供給する燃焼物の未燃率を、２〜２０質量％に乾燥・燃焼することが好ましく、より好ましくは未燃率を、２〜１５質量％、特に好ましくは未燃率を、２〜１０質量％にすることが望ましい。
【００６２】
未燃率を、２〜２０質量％にすることで、第２燃焼工程での燃焼を短時間に効率よく行うことができるとともに、外熱炉における安定した加熱により、硬度が低く白色度が８０％以上、少なくとも７０％以上の高白色度の燃焼物を得ることができる。未燃物が２質量％未満では、先の第１燃焼炉におけるエネルギーコストが高いものとなるとともに、燃焼物の硬度が比較的高くなっている場合があり、第２燃焼炉出口における白色度の低下等の品質低下を来たす場合がある。
【００６３】
〔第２燃焼工程〕
内熱キルン炉において乾燥及び燃焼処理を経た燃焼物は、移送流路を通して、本体が横置きで中心軸周りに回転する外熱ジャケットを有する第２燃焼炉にあたる外熱キルン炉に装入される。
【００６４】
この燃焼炉では、燃焼物を、外熱で加温しながらキルン炉内壁の回転による摩擦によって緩やかに攪拌させることで粒子の微細化を抑制し、また、更に均一に、硬質物質の生成を抑制しながら未燃分を燃焼する。
【００６５】
第２燃焼炉における燃焼においては、第１燃焼炉で燃焼しきれなかった残留有機物、例えば残カーボンを燃焼させるため、第１燃焼炉において供給される原料の粒子径よりも小さい粒子径に調整された燃焼物を用いることが好ましい。乾燥・燃焼工程後の燃焼物の粒揃えは、平均粒子径が２〜３０ｍｍとなるように調整するのが好ましく、更に好適には平均粒子径２〜１８ｍｍとなるように燃焼凝集させる調整がより好ましく、平均粒子径を３〜１５ｍｍとなるように燃焼凝集させるのが特に好ましい。
【００６６】
第２燃焼炉入り口での平均粒子径が２ｍｍ未満では、過燃焼の危惧があり、平均粒子径が３０ｍｍを超える粒子径では、残カーボンの燃焼が困難であり、芯部まで燃焼が進まず得られる再生粒子凝集体の白色度が低下する問題を引き起こす。第２燃焼炉での安定生産を確保するためには、粒子径が１〜３０ｍｍの燃焼物が７０％以上に成るように粒子径を調整することが好ましい。従って、得られる再生粒子凝集体の品質を均一にするという観点における実用化可能性に、有益である。更に、本形態のように、分級を乾燥後とすると、小径な粒子の燃焼物を確実に除去することができ、また、処理効率も向上する。
【００６７】
外熱キルン炉での外熱源としては、外熱キルン炉内の温度コントロールが容易で長手方向の温度制御が容易な電気加熱方式の電気キルン炉が好適であり、原料中に含有する有機物の過燃焼、再生粒子構成物質の溶融による硬質物質の生成を抑制することができる。
したがって、電気ヒータによる外熱キルン炉であることが最も望ましい。
【００６８】
外熱に電気を使用することにより、温度の調整を細かくかつ内部の温度を均一にコントロール可能になり、硬い・柔らかい等さまざまな性質を有する脱水物の燃焼度合いの制御と粒揃えを安定的に行うことができる。
【００６９】
さらに電気キルン炉は、電気ヒーターを炉の流れ方向に複数設けることで、任意に温度勾配を設ける事が可能であると共に、燃焼物の温度を一定時間、一定温度保持することが可能であり、第１燃焼炉を経た燃焼物中の残留有機分、特に残カーボンを第２燃焼炉で炭酸カルシウムの分解を来たすことなく未燃分を限りなくゼロに近づけることができ、低いワイヤー摩耗度で、高白色度の再生粒子凝集体を得ることができる。
【００７０】
外熱キルン炉においては、酸素濃度が５〜２１％、より好ましくは１０〜２１％、最も好ましくは、１５〜２１％となるようにするのが望ましい。
【００７１】
外熱キルン炉内の酸素濃度が、５％未満では、燃焼困難な残カーボンの燃焼が進まない問題を生じる。
【００７２】
温度としては、５５０℃〜７５０℃、より好ましくは６００℃〜７２５℃、特に好ましくは６５０〜７１０℃が望ましい。
【００７３】
第２燃焼炉は先に述べたように、第１燃焼炉で燃焼しきれなかった残留有機物、特に残カーボンを燃焼させる必要があるため、第１燃焼炉よりも高温で燃焼させることが好ましく、燃焼温度が５５０℃未満では、十分に残留有機物の燃焼を図ることが困難であり、燃焼温度が７５０℃を超える場合は、燃焼物中の炭酸カルシウムの酸化が進行し、粒子が硬くなる問題が生じる。
【００７４】
また、滞留時間は１０〜６０分、より好ましくは１５〜４５分、特に好ましくは２０〜４０分が望ましい。特に残カーボンの燃焼は炭酸カルシウムの分解を出来る限り生じさせない高温で、緩慢に燃焼させる必要があり、滞留時間が１０分未満では、残カーボンの燃焼には短時間で不十分であり、６０分を超えると、炭酸カルシウムが分解する問題が生じる。
【００７５】
更に、燃焼物の安定生産を行うにおいて滞留時間を１０分以上、過燃焼の防止、生産性の確保のため６０分以下で燃焼させることが好適である。
【００７６】
この外熱キルン炉３２から排出される燃焼物の粒子径としては、２０ｍｍ以下、より望ましくは平均粒子径が５〜１８ｍｍ以下、最も好ましくは平均粒子径が８〜１５ｍｍに調整することが好適であり、２０ｍｍ以下の粒子径の割合を６５％以上にすることが、後工手である粉砕工程の不可低減に効果的である。
【００７７】
燃焼が終了した再生粒子凝集体は、冷却機により冷却された後、振動篩機などの粒径選別機により目的の粒子径のものが燃焼品サイロに一時貯留され、顔料や填料の用途先に仕向けられる。
【００７８】
なお、脱墨フロスを原料として用いた場合を例示したが、脱墨フロスを主原料に、抄紙工程における製紙スラッジ等の他製紙スラッジを適宜混入させたものの燃焼品であってもよい。
【００７９】
〔粉砕工程〕
前記焼成後の粒子は、粉砕工程にて適宜必要な粒子径に微細粒化することで、填料として使用可能な再生粒子凝集体とすることができる。
【００８０】
例えば、焼成して得られた粒子を、ジェットミルや高速回転式ミル等の乾式粉砕機、又はアトライター、サンドグラインダー、ボールミル等の湿式粉砕機を用いて粉砕し、目的とする再生粒子凝集体とすることができる。該再生粒子凝集体を内添用に填料として用いる場合には、コールターカウンター法による平均粒子径を０．１〜１０μｍに調整することが好ましい。
【００８１】
〔付帯工程〕
再生粒子凝集体について、さらなる品質の安定化を求める場合には、再生粒子凝集体の粒度を各工程で均一に揃えるための分級を行うことが好ましく、粗大粒子や微小粒子を前工程にフィードバックすることが望ましい。
【００８２】
また、乾燥工程の前段階において、脱水処理を行った脱墨フロスを造粒することが好ましく、さらには造粒物の粒度を均一に揃えるための分級を行うことがより好ましく、粗大造粒粒子や微小造粒粒子を前工程にフィードバックすることで、より品質の安定化を図ることができる。なお造粒には、公知の造粒設備を使用することができ、例えば回転式、攪拌式、押出式等の設備が好適である。
【００８３】
さらに、再生粒子凝集体以外の異物を除去することが好ましく、例えば古紙パルプの製造工程において、脱墨工程の前段階のパルパーやスクリーン、クリーナー等で、砂、プラスチック異物、金属等を除去することが、除去効率の面で好ましい。特に鉄分は、酸化することによって再生粒子凝集体の白色度を低下させる恐れがあるので、鉄分の混入を避け、選択的に取り除くことが好ましい。各工程における設備を鉄以外の素材で設計又はライニングし、磨滅等により鉄分が系内に混入することを防止すると共に、乾燥・分級設備内等に磁石等の高磁性体を設置し選択的に鉄分を除去することが好ましい。
【００８４】
なお、前記乾燥工程や焼成工程、及び必要に応じて分級工程において、粉砕工程前にあらかじめ、粒子径が４０μｍ以下の粒子が９０質量％以上となるように処理しておくことが好ましい。これにより、通常行われている乾式粉砕による粗大粒子の粉砕及び湿式粉砕による微粒子化といった複数段の粉砕処理を行うことなく、湿式粉砕による一段粉砕処理も可能となる。またこれにより、コールターカウンター法による粒度分布の微分曲線における平均粒子径のピーク高さを３０％以上とすることができる。さらには主原料である脱墨フロス中のカルシウム、ケイ素及びアルミニウムを、あらかじめ、例えば後述する質量割合に調整することで、再生粒子凝集体の細孔容積を０．１５〜０．６０ｍＬ／ｇ、細孔表面積を１０〜２５ｍ2／ｇ、細孔半径を３０〜１００ｎｍとすることもできる。
【００８５】
このように、古紙パルプの製造工程から排出される脱墨フロスを主原料とし、該主原料を脱水工程、乾燥工程、焼成工程及び粉砕工程に供することにより再生粒子凝集体が得られるが、本願発明においては、該再生粒子凝集体として、前記のごとき工程を経て得られた粒子の表面をさらにシリカで被覆した、シリカ被覆再生粒子凝集体を特に好適に用いることができる。
【００８６】
前記再生粒子凝集体の表面にさらにシリカを析出させ、シリカ被覆再生粒子凝集体とすることで、循環使用における古紙処理工程において、水酸化ナトリウムと反応させて、緩衝剤や漂白助剤として製紙用原料、無機粒子の循環使用に寄与させることができる。
【００８７】
なお、本願発明に用いられる、古紙処理工程から排出される脱墨フロスは、近年の中性抄紙化に伴い、炭酸カルシウムの含有量が増加傾向にあり、得られる再生粒子凝集体中のカルシウムの割合も高くなる傾向がある。このようにカルシウムの割合が高い再生粒子凝集体をパルプに内添すると、紙の不透明度がやや低下する場合があるが、表面にシリカを析出させたシリカ被覆再生粒子凝集体は、製紙用途の再生粒子凝集体としての機能が非常に高く、該シリカ被覆再生粒子凝集体をパルプに内添して得られる壁紙用裏打ち紙の不透明度は向上する。
【００８８】
再生粒子凝集体の表面を被覆するシリカについては、天然に産出するシリカではなく、何らかの化学反応による合成シリカであれば特に制限なく使用することが可能である。具体的には、例えばコロイダルシリカ、シリカゲル、無水シリカ等があげられる。これらの合成シリカは、高比表面積、ガス吸着能の高さ、微細性、細孔への浸透力や吸着力の大きさ、付着性の高さ、高吸油性等の優れた特性を活かして、幅広い分野で利用されているものである。これらのうち、コロイダルシリカは、ケイ酸化合物から不純分を除去して無水ケイ酸ゾルとし、ｐＨ及び濃度を調整してゾルを安定化させた、球状、連鎖状、不定形等の形状を有する非晶質シリカである。シリカゲルは、ケイ酸ナトリウムを無機酸で分解することによって得られる含水ケイ酸である。また無水シリカは、四塩化ケイ素の加水分解によって得られるものである。
【００８９】
再生粒子凝集体の表面にシリカを析出させ、シリカ被覆再生粒子凝集体を得る方法には特に限定がないが、例えば以下の方法を好適に採用することができる。まず、再生粒子凝集体をケイ酸アルカリ溶液に添加、分散させ、スラリーを調製した後に加熱攪拌しながら、液温を７０〜１００℃程度に保持して酸を添加し、シリカゾルを生成させる。次いで最終反応液のｐＨを８〜１１の範囲に調整することにより、再生粒子凝集体の表面にシリカを析出させることができる。このようにして再生粒子凝集体の表面に析出されるシリカは、ケイ酸アルカリ（例えばケイ酸ナトリウム：水ガラス）を原料として、硫酸、塩酸、硝酸等の鉱酸の希釈液と高温下で反応し、加水分解反応とケイ酸の重合化により得られる、粒子径が１０〜２０ｎｍ程度のシリカゾル粒子である。
【００９０】
また、ケイ酸ナトリウム溶液等のケイ酸アルカリ溶液に希硫酸等の酸を添加することによって生成する、粒子径が数ｎｍ程度のシリカゾル微粒子を、再生粒子凝集体の多孔性を有する表面全体を被覆するように付着させ、このシリカゾル微粒子の結晶成長に伴う、無機微粒子表面上のシリカゾル微粒子と再生粒子凝集体に包含されるケイ素やカルシウム、アルミニウムとの間で生じる結合により、再生粒子凝集体の表面にシリカを析出させることもできる。この場合、ケイ酸アルカリ溶液に酸を添加する際のｐＨは、中性〜弱アルカリ性の範囲とし、好ましくはｐＨを８〜１１の範囲に調整する。これは、ｐＨが７未満の酸性条件になるまで酸を添加してしまうと、シリカゾル粒子ではなくホワイトカーボンが生成する恐れが生じるからである。
【００９１】
なお、前記ケイ酸アルカリ溶液の種類には特に限定がないが、入手が容易である点からケイ酸ナトリウム溶液（３号水ガラス）が特に望ましい。このケイ酸アルカリ溶液の濃度としては、再生粒子凝集体中のシリカ成分が低下し、再生粒子凝集体の表面にシリカが析出し難くならないようにするには、溶液中のケイ酸分（ＳｉＯ2換算）が３質量％以上であることが好ましく、再生粒子凝集体の表面に析出されるシリカが、シリカゾルの形態からホワイトカーボンになり、再生粒子凝集体の多孔性が阻害され、不透明度の向上効果が不充分になる恐れをなくすには、該ケイ酸分（ＳｉＯ2換算）が１０質量％以下であることが好ましい。
【００９２】
かくして得られる再生粒子凝集体は、その粒子構成成分として、カルシウム、ケイ素及びアルミニウムを含有しており、粒子中でこれらカルシウム、ケイ素及びアルミニウムが複合体を形成している。再生粒子凝集体中のこれらカルシウム、ケイ素及びアルミニウムの質量割合（カルシウム：ケイ素：アルミニウム）は、Ｘ線マイクロアナライザー（型番：Ｅ−ＭＡＸ・Ｓ−２１５０、（株）日立製作所／（株）堀場製作所製）を用いた元素分析にて、酸化物換算で、３０〜８２：９〜３５：９〜３５、好ましくは４０〜８２：９〜３０：９〜３０、特に好ましくは６０〜８２：９〜２０：９〜２０である。なお、特に再生粒子凝集体がシリカ被覆再生粒子凝集体である場合には、これらカルシウム、ケイ素及びアルミニウムの質量割合（カルシウム：ケイ素：アルミニウム）は、前記Ｘ線マイクロアナライザーを用いた元素分析にて、酸化物換算で、３０〜６２：２９〜５５：９〜３５、好ましくは３０〜５０：３５〜５５：１５〜３０である。また同時に、前記粒子構成成分中の、これらカルシウム、ケイ素及びアルミニウムの合計含有割合は、前記と同様の元素分析にて、酸化物換算で、９０質量％以上、好ましくは９４質量％以上である。
【００９３】
このように、再生粒子凝集体がその粒子構成成分として、カルシウム、ケイ素及びアルミニウムを、酸化物換算で、前記質量割合で含有しているので、その比重が軽く、過度の水溶液吸収が抑制され、脱水工程における脱水性が良好であり、乾燥工程における水分調整が容易であるだけでなく、焼成工程における未燃物の割合が減少し、焼結による過度の硬さを生じる恐れを低減することができる。
【００９４】
再生粒子凝集体中のカルシウム、ケイ素及びアルミニウムの質量割合を、酸化物換算で例えば前記範囲内に調整するには、本来、脱墨フロスにおける原料構成を調整することが好ましいが、乾燥工程や焼成工程、さらには必要に応じて分級工程において、由来が明確な塗工フロスや調整工程フロスをスプレー等で含有させる方法や、焼却炉スクラバー石灰を含有させる方法を採用することも可能である。
【００９５】
例えば、再生粒子凝集体中のカルシウムの含有割合を調整するには、中性抄紙系の排水スラッジや、塗工紙製造工程の排水スラッジを、ケイ素の含有割合を調整するには、不透明度向上剤として多量添加されている新聞用紙製造系の排水スラッジを、アルミニウムの含有割合を調整するには、酸性抄紙系等の硫酸バンドが使用された抄紙系の排水スラッジや、クレーの使用量が多い上質紙抄造工程の排水スラッジを、各々適宜用いることができる。
【００９６】
またカルシウム、ケイ素及びアルミニウムの合計含有割合を、酸化物換算で９０質量％以上に調整するには、例えば排水スラッジの凝集処理に鉄分を含有しない凝集剤を使用する手段や、前記したように、製造設備工程を鉄以外の素材で設計又はライニングし、摩滅等により鉄分が系内に混入するのを防止したり、さらには乾燥・分級設備内に磁石等の高い磁性体を設置して鉄分を除去する手段等を採用することが可能である。特に鉄分は、酸化により白色度を低下させる起因物質になるため、選択的に除去することが好ましい。
【００９７】
ところで、炭酸カルシウムには、六方結晶系のカルサイト結晶（方解石）や、斜方結晶系のアラゴナイト結晶（あられ石）などの同質異像が存在する。天然に産する石灰石はそのほとんどがカルサイト結晶であり、貝殻類にはカルサイト結晶のほか、アラゴナイト結晶も存在する。さらに炭酸カルシウムには、天然ではないが、バテライト結晶も存在する。前記脱墨フロスから得られるカルシウムは多種多様であるが、焼成凝集化することでほぼ均一の炭酸カルシウム性状となる。したがって、該カルシウムは再生粒子凝集体そのものの品質安定性に寄与し、該再生粒子凝集体は、カルシウム、ケイ素及びアルミニウムといった異なる成分が複合体となった粒子で構成される凝集体でありながら、安定した性状を示す。
【００９８】
また再生粒子凝集体は、その粒子構成成分としてケイ素を含むが、該ケイ素からなるシリカの粒子は微細であるので、光学的屈折率が高い。このようなケイ素が酸化物換算で９質量割合以上含有された再生粒子凝集体を填料として用いることで、得られる壁紙用裏打ち紙の不透明度がさらに向上する。
【００９９】
すなわち、かくして得られる再生粒子凝集体は、カルシウム、ケイ素及びアルミニウムといった異なる成分が凝集した凝集体の構成であることに一つの特徴があり、比熱が小さく、さらに不透明性、吸水性に優れることから、壁紙用裏打ち紙に含有させた場合において、特に樹脂の発泡性、寸法安定性、隠蔽性に優れ、しかもリフォーム時の壁紙剥離時における作業性に優れる壁紙用裏打ち紙を得ることができる。
【０１００】
本願発明の壁紙用裏打ち紙において含有させ得る他の填料としては、特にクレー用いることが、良好な樹脂発泡性を得る点で好ましいが、適宜、タルク、炭酸カルシウム、酸化チタン、ホワイトカーボンなどの公知の無機粒子を使用することもできる。
【０１０１】
更に、ＪＩS−Ｐ  ８２２０に準じて離解した壁紙用裏打ち紙の離解パルプスラリーを、４４０メッシュ（網目３２μｍ）円形標準フルイにてろ過し、ろ液中に含有する填料の９０％以上が０．１μｍから１５μｍの範囲に成るように填料を添加することで、機械パルプと嵩高な再生粒子凝集体による相乗効果で、原紙を嵩高に低い透気度を得ることができる。
【０１０２】
壁紙用裏打ち紙の抄造において、原料調整段階で内添された填料は、抄紙段階の脱水とともに流失し、原料への内添段階と異なる粒子径で紙中に留まるため、紙質を決定付ける紙中に留まっている填料分の性状を調整する必要があり、本件発明者等の検討において、前記ろ液中に含有する填料性状をろ液中に含有する填料の９０％以上が０．１μｍから１５μｍの粒径範囲にすることで、微細な填料による紙質強度が低下しすぎる問題と、過大な填料の存在による塩化ビニル樹脂、オレフィン樹脂等塗工時における塗工不良の発生の抑制、壁紙用裏打ち紙に塩化ビニル樹脂、オレフィン樹脂等の樹脂を塗布した際の発泡性を均一に、再剥離時の剥離性を改善するとともに、寸法安定性を向上させることができる。
【０１０３】
本願発明の壁紙用裏打ち紙においては、填料を灰分として１〜１８質量％となるように含有させ、好ましくは、ヤンキードライヤーを用いて用紙を乾燥させることにより、Ｊ・ＴＡＰＰＩ―Ｎｏ２７−２８Ａ法で規定される紙の横方向（抄紙機幅方向）の水中伸度を０．８〜１．５％、更には、水中伸度を０．８〜１．２％とすることが好ましく、壁紙を壁に貼合した後の目開きを防止、寸法安定性を向上することができる。
【０１０４】
なお、紙の横方向の水中伸度が１．５％を超えると、壁紙施工後に目開き等のトラブルが生じるだけでなく、施工時にもカール等の不具合が発生し、作業性の低下を招くという問題を生じる。また、紙の横方向の水中伸度を０．８％未満にするためには、合成繊維を含有させる、樹脂で紙層を固めるなどの過度の対応が必要となり、操業性の低下、コストアップなどを招く他、一般的な壁紙用裏打ち紙としては過剰な品質となり、経済的でない。
【０１０５】
更に本願発明の壁紙用裏打ち紙の好適な構成としては、填料として、クレーと再生粒子凝集体を主成分に、クレーと再生粒子凝集体との配合割合が、２／８から８／２の割合で含有し、ＪＩS−Ｐ  ８２２０に準じて離解した壁紙用裏打ち紙の離解パルプスラリーを、４４０メッシュ（網目３２μｍ）円形標準フルイにてろ過し、ろ液中に含有する填料の体積平均粒子径が０．１μｍから１５μｍの範囲にあるようにすることが好ましい。
【０１０６】
クレーと再生粒子凝集体との配合割合が、２／８から８／２の範囲を外れると、クレー、再生粒凝集体個々の効果の発現が偏り、用紙表面の平坦性が低下したり、密度が高くなる問題が発現する。
【０１０７】
壁紙用填料として、クレーは板状結晶構造を有することから用紙表面の平坦性、光沢性を安価に向上させる効果を有し、再生粒子凝集体は従来廃棄、埋立処分され資源として有効に活用されていなかった脱墨フロスを主原料に、環境保護、省資源の点でも優れる点で好ましいとともに、再生粒子の保有する凝集体としての多孔性、クッション性が壁紙としての施工性、糊と裏打ち紙若しくは塩化ビニル樹脂、オレフィン樹脂等の樹脂との親和性が向上し、不用意な樹脂層の剥離や糊面からの剥離が生じ難くなる効果を発現する。
【０１０８】
前記再生粒子凝集体としては、粒子構成成分がカルシウム、ケイ素及びアルミニウムを、酸化物換算で３０〜８２：９〜３５：９〜３５の質量割合で含有し、かつ、前記再生粒子凝集体の粒子構成成分の内、前記カルシウム、前記ケイ素及び前記アルミニウムの合計含有割合が再生粒子凝集体構成成分中の９０質量％以上である再生粒子凝集体を使用することができる。
【０１０９】
本願発明の壁紙用裏打ち紙の好適な構成においては、紙中に、湿潤紙力増強剤と乾燥紙力増強剤を含有することが推奨される。
【０１１０】
本願発明の壁紙用裏打ち紙は、ヤンキードライヤーの金属表面に接する側の紙面（艶面）のＪＩＳ−Ｐ  ８１１９に準じた平滑度を２０秒以上、ヤンキードライヤーの金属表面に接触しない紙面（非艶面）の平滑度を５秒以上、好適には、ヤンキードライヤーの金属表面に接する側の艶面のＪＩＳ−Ｐ  ８１１９に準じた平滑度を３０〜４２秒、ヤンキードライヤーの金属表面に接触しない非艶面の平滑度を１１〜１５秒以上とすることが好適である。
【０１１１】
ロール、好適には樹脂ロールを用いることで、紙に過度の圧力をかけることなく紙表面の平坦性を確保でき、ヤンキードライヤーの金属表面に接する側の艶面のＪＩＳ−Ｐ  ８１１９に準じた平滑度が２０秒未満では、塩化ビニル樹脂、オレフィン樹脂等塗工時に塗工面の平坦性が損なわれ、塗工後の未栄えが低下するとともに、樹脂等塗工時の作業性も低下する。
【０１１２】
また、ロール、特には樹脂ロールにて圧接される側の非艶面の平滑度が５秒未満では、壁紙貼付施工時の糊量が不均一に成りやすく不用意な剥がれや施工後に壁紙表面にうねりや凹凸が生じる問題が発現する。
【０１１３】
壁紙用裏打ち紙の表裏面を所望の平滑度に調整するに好適に使用できる樹脂ロールは、ＪＩＳ  Ｋ  ６２５３に準拠した「デュロメータ硬さ」において、９０度から９５度のゴム硬さを有するものが、ヤンキードライヤーに対し、過度の線圧を付与することなく面で押圧可能であり平坦性確保のため好適である。ゴム硬度が９５度より高い場合や金属ロールの場合は、面でなく線による加圧になり、密度が過度に高くなる傾向が生じるため好ましくない。また、９０度を下回る場合は、非艶面の平坦性への寄与が低く、また艶面への押圧が分散されるため艶の発現性が低くなる問題を有し、塩化ビニル樹脂、オレフィン樹脂等の合成樹脂による被覆性が劣る問題が生じる。
【０１１４】
本願発明の壁紙用裏打ち紙においては、ＪＩＳ−Ｐ  ８１３５に準じた、湿潤引張強度（縦）が０．３ｋＮ／ｍ以上、１．０ｋＮ／ｍ以下が好適であり、より好ましくは０．５〜０．９ｋＮ／ｍの範囲である。湿潤引張強度（縦）が０．３ｋＮ／ｍ未満では、壁紙施工時の糊付与後においても、十分な紙力を維持することが困難になり、１．０ｋＮ／ｍを超えると、リフォーム時等の壁紙剥離時に石膏ボードに代表される貼付材料の毀損や、高価な薬品使用によるコストアップ、抄紙機系内の汚れが問題となる。
【０１１５】
特に好適に用いることができる湿潤紙力増強剤は、ポリウレタン系樹脂，ポリアミドエポキシ系樹脂，メラミン系樹脂，尿素系樹脂，シリコン系樹脂から選択された１種又は複数の樹脂を用い、乾燥紙力増強剤は、澱粉，植物性ガム，半合成高分子又は合成高分子から選択された１種又は複数のものを好適に用いることができ、乾燥紙力増強剤と湿潤紙力増強剤の配合比は、乾燥紙力増強剤：湿潤紙力増強剤＝１：４〜４：１であることが好ましい。
【０１１６】
乾燥紙力増強剤の割合が過剰だと地合いの調整が困難であり、抄紙機系内の汚れが生じる問題が生じ、湿潤紙力増強剤が過剰に添加されると、損紙の再利用が困難になるだけでなく、ヤンキードライヤー表面への貼りつきや壁紙剥離時に石膏ボードを毀損する問題が生じる。
【０１１７】
〔湿潤紙力増強剤〕
本願発明の壁紙用裏打ち紙に好適に用いられる湿潤紙力増強剤は、例えば、エポキシ化ポリアミド樹脂、アクリル酸エステル、ジアルデヒドデンプン、メラミン樹脂、尿素樹脂、ポリエチレンイミン、ポリアミド・エピクロルピロリン樹脂系のもの等を含む湿潤紙力増強剤等が例示できる。湿潤紙力増強剤の使用量については、特に限定はないが、パルプから得られる紙１平方メートル当たり、０．０１５〜０．３ｇ付着させるのが好ましい。湿潤紙力増強剤の使用量が０．０１５ｇ／ｍ2 未満であると、十分に壁紙用裏打ち紙に耐水性を付与することはできず、壁紙用裏打ち紙に糊を付与した後の施工性が低下する。耐水剤の使用量が０．３ｇ／ｍ2 を超えると、得られる紙が硬くなり、湿潤紙力増強剤の使用量に応じた耐水性向上の効果が得られなくなる。
【０１１８】
〔乾燥紙力増強剤〕
本願発明の壁紙用裏打ち紙に好適に用いられる乾燥紙力増強剤は、アクリルアミド系の乾燥紙力増強剤である。
【０１１９】
ここに、アクリルアミド系の乾燥紙力増強剤としては、例えばアクリルアミドとアミノメチルアクリルアミド共重合体の塩又は第４級アンモニウム塩、アクリルアミドと第４級アンモニウム塩基含有アルキル（メタ）アクリレート共重合体、アクリルアミドとアクリル酸ソーダ共重合体等で分子量が５０万〜１５０万程度のポリアクリルアミド系の乾燥紙力増強剤等が例示できる。
【０１２０】
なお、乾燥紙力増強剤としては、上記アクリルアミド系の乾燥紙力増強剤の外に生澱粉系、加工澱粉系、植物ガム系等の乾燥紙力増強剤も適宜併用できるが、耐熱性の点でポリアクリルアミド系の乾燥紙力増強剤が特に優れるものである。乾燥紙力増強剤の添加量は絶乾パルプに対して０．２〜１．５質量％程度で調節される。因みに、０．２質量％未満では本願発明が所望とする耐熱性が得難く、一方１．５質量％を越えるような量ではその作用効果が飽和し、経済面からも望ましくない。
【０１２１】
本願発明の壁紙用裏打ち紙は、良好な樹脂の発泡性、強度、壁紙剥離性、寸法安定性、隠蔽性を得るために、ＪＩＳ−Ｐ８２５２に準じて測定した灰分が１〜１８質量％となるように填料を含有させ、５〜１５質量％となるように含有させることがより好ましい。灰分が１質量％未満であると、得られる壁紙用裏打ち紙の熱伝導率を所定の範囲に調整することが難しくなり、壁紙へ加工する際に樹脂の発泡不良を招きやすくなる。また、隠蔽性に劣る他、層間強度が高くなりやすく、リフォーム時の剥離作業効率が低下する問題を招く。
【０１２２】
さらには、壁紙用裏打ち紙に必要な寸法安定性を得ることが難しくなるのである。
【０１２３】
更に本願発明者等は、壁紙製造時において、壁紙用裏打ち紙へ塩化ビニル樹脂、オレフィン樹脂等の合成樹脂を塗工し、約１６０℃で予備乾燥後、約２３０℃の加熱炉にて樹脂を発泡させる工程において、前記樹脂発泡性は、裏打ち紙の熱伝導性に大きく影響を受けていることを見出している。
【０１２４】
本願発明の壁紙用裏打ち紙のより好適な構成としては熱伝導率を０．２〜０．５Ｗ／（ｍ・Ｋ）とすることが好ましく、０．３〜０．５Ｗ／（ｍ・Ｋ）とすることがより好ましい。壁紙用裏打ち紙の熱伝導率を０．２〜０．５Ｗ／（ｍ・Ｋ）とするためには、壁紙樹脂を乾燥、発泡させる約２３０℃の温度における填料の比熱が１．２Ｊ／ｇ／ｄｅｇ以下の無機粒子を使用することが好ましく、１．１Ｊ／ｇ／ｄｅｇ以下の無機粒子を使用することがより好ましい。使用する填料の２３０℃の温度における比熱が１．２Ｊ／ｇ／ｄｅｇより高いと、壁紙用裏打ち紙の熱伝導率を０．２〜０．５Ｗ／（ｍ・Ｋ）とすることが難しくなり、樹脂を発泡乾燥させるための熱が裏打ち紙により阻害され、樹脂に伝わり難く樹脂の温度上昇が阻害されるため、塩化ビニル樹脂、オレフィン樹脂等の樹脂の良好な発泡性を得ることができなくなるのである。
【０１２５】
上記製法による裏打ち紙について、機械パルプの含有率と填料の含有率を一定範囲とすることで、壁紙用裏打ち紙として必要な寸法安定性、隠蔽性、またリフォーム時の剥離作業性を得ながら、さらに熱伝導率を０．２〜０．５Ｗ／（ｍ・Ｋ）に調整することができ、裏打ち紙の熱伝導性を一定範囲に高めることで樹脂の発泡性が良好となるのである。
【０１２６】
また、本願発明で好適に使用できるクレー、再生粒子凝集体は、隠蔽性の点からコールターカウンター法による平均粒子径が１５μｍ以下のものが好ましい。平均粒子径１５μｍを超えると、不透明性が下がり、所望の隠蔽性を得にくくなる。
【０１２７】
また、これら填料の配合によって、前記層間強度（インターナルボンド）が７０〜１２０ｍＪに調整することが容易となる。インターナルボンドが７０ｍＪより低いと、リフォーム時の剥離作業が容易となるが、壁紙貼合作業時における不本意な外力により層間剥離の生じるおそれがあり、壁紙としての所望の強度が得にくくなる。また、１２０ｍＪを超えると、リフォーム時の壁紙の剥離作業効率が低下する。
【０１２８】
本願発明においては、壁紙用裏打ち紙に無機粒子を５〜１８質量％含有させ、好ましくは無機粒子としてクレー、または再生粒子凝集体を用いることで、壁紙用裏打ち紙の寸法安定性が向上し、ＪＩＳ  ８１３８に準じた不透明度を８５〜９０％とすることができ、より好ましくは不透明度を９０〜９２％とすることで、隠蔽性の高い壁紙用裏打ち紙を得ることができる。填料の含有率（灰分）が１質量％未満であると、所望の隠蔽性を得ることが難しく、逆に填料の含有率が１８質量％を超えると、壁紙用裏打ち紙に必要な剛性や強度を得ることが難しくなる。
【０１２９】
したがって、本願発明では、パルプ中に機械パルプを１〜６５質量％含有し、灰分が１〜１８質量％となるように填料を含することで、壁紙用裏打ち紙の熱伝導率を０．２〜０．５Ｗ／（ｍ・Ｋ）とすることが実施形態の一つである。さらには、特定の無機粒子、特定の比熱、粒径の無機粒子を用いることがより好ましい実施形態の一つである。
【０１３０】
［実施例］
次に本願発明の具体的実施例を説明する。
【０１３１】
実施例１〜１５及び比較例１〜１０における共通事項
本願発明に係る壁紙用裏打ち紙の効果を確認するため、以下のような各種の試料を作製し、これらの各試料に対する品質を評価する試験を行った。なお、本実施例において、配合、濃度等を示す数値は、固形分又は有効成分の質量基準の数値である。また、本実施例で示すパルプ・薬品等は一例にすぎないので、本願発明はこれらの実施例によって制限を受けるものではなく、適宜選択可能であることはいうまでもない。
【０１３２】
本願発明の実施例に係る１５種類の紙（これを「実施例１」ないし「実施例１５」とする）と、これらの実施例１ないし実施例１５と比較検討するために、１０種類の紙（これを「比較例１」ないし「比較例１０」とする）を、表１に示すような構成で作製した。
【０１３３】
本実施例で使用する再生粒子凝集体は、以下の方法により調整した。
【０１３４】
＜再生粒子凝集体＞
（１）  原料として脱墨フロスを使用し、脱水工程後水分４０％、乾燥物水分が５％に成るように乾燥することで、平均粒子径１０００μｍの原料を得た。
【０１３５】
（２）  焼成工程において、１次焼成温度５２０℃、酸素濃度を一次焼成炉上部にて７．００％、一次焼成炉後未燃率が２５．９％、２次焼成温度５１０℃、二次焼成炉内の酸素濃度が２０．０％の条件で焼成した結果、得られた再生粒子は、白色度が８０．７％であり、カルシウム、シリカ、アルミニウムそれぞれの酸化物換算による割合が、カルシウム３０％、シリカ３５％、アルミニウム３５％であり、カルシウム、シリカ、アルミニウムの構成成分中の割合が、再生粒子全構成の８７％であった。
【０１３６】
（３）  得られた再生粒子凝集体は、湿式粉砕機にて粉砕を施し、本願発明の実施例に供した。
【０１３７】
＜シリカ被覆再生粒子凝集体＞
（４）  更に、（３）にて得た再生粒子凝集体を、シリカ処理工程において、液温１００℃、最終反応におけるｐＨを８．０でシリカ被覆処理を行い、シリカ被覆後の体積平均粒子径が７．０μｍのシリカ被覆処理再生粒子を得て、本願発明の実施例に供した。
【０１３８】
（５）  （４）に記載のシリカ被覆処理再生粒子は、カルシウム、シリカ、アルミニウムの酸化物換算割合がカルシウム１０％、シリカ８０％、アルミニウム１０％であり、構成成分中の割合が９５％であり、粒子径が０．１〜１０μｍの割合が８０％以上であることを確認した。
【０１３９】
［実施例１］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４０】
この壁紙用裏打ち紙をＪＩＳ−Ｐ８２２０に準処して離解した時の離解パルプの数平均繊維長は２．０ｍｍであった。
【０１４１】
［実施例２］
壁紙用裏打ち紙のパルプ原料として、針葉樹晒クラフトパルプ（ＮＢＫＰ）４０質量％と広葉樹晒クラフトパルプ（ＬＢＫＰ）５９質量％と、機械パルプ（ＢＴＭＰ）１質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４２】
この壁紙用裏打ち紙をＪＩＳ−Ｐ８２２０に準処して離解した時の離解パルプの数平均繊維長は０．８ｍｍであった。
【０１４３】
［実施例３］
壁紙用裏打ち紙のパルプ原料として、針葉樹晒クラフトパルプ（ＮＢＫＰ）４０質量％と広葉樹晒クラフトパルプ（ＬＢＫＰ）４０質量％と、機械パルプ（ＢＴＭＰ）２０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４４】
この壁紙用裏打ち紙をＪＩＳ−Ｐ８２２０に準処して離解した時の離解パルプの数平均繊維長は０．９ｍｍであった。
【０１４５】
［実施例４］
壁紙用裏打ち紙のパルプ原料として、針葉樹晒クラフトパルプ（ＮＢＫＰ）４０質量％と広葉樹晒クラフトパルプ（ＬＢＫＰ）３０質量％と、機械パルプ（ＢＴＭＰ）３０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で２．０質量％、湿潤紙力増強剤（ＷＳ４０２４、星光ＰＭＣ株式会社製  エピクロロヒドリン）を固形分換算で２．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４６】
この壁紙用裏打ち紙をＪＩＳ−Ｐ８２２０に準処して離解した時の離解パルプの数平均繊維長は１．０ｍｍであった。
【０１４７】
［実施例５］
壁紙用裏打ち紙のパルプ原料として、針葉樹晒クラフトパルプ（ＮＢＫＰ）４０質量％と広葉樹晒クラフトパルプ（ＬＢＫＰ）１０質量％と、機械パルプ（ＢＴＭＰ）５０質量％を配合した後に、内添用填料として、クレーを、得られる壁紙用裏打ち紙の灰分が１２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４８】
この壁紙用裏打ち紙をＪＩＳ−Ｐ８２２０に準処して離解した時の離解パルプの数平均繊維長は１．８ｍｍであった。
【０１４９】
［実施例６］
壁紙用裏打ち紙のパルプ原料として、針葉樹晒クラフトパルプ（ＮＢＫＰ）４０質量％と機械パルプ（ＢＴＭＰ）６０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５０】
この壁紙用裏打ち紙をＪＩＳ−Ｐ８２２０に準処して離解した時の離解パルプの数平均繊維長は１．９ｍｍであった。
【０１５１】
［実施例７］
壁紙用裏打ち紙のパルプ原料として、針葉樹晒クラフトパルプ（ＮＢＫＰ）３０質量％と広葉樹晒クラフトパルプ（ＬＢＫＰ）５質量％と、機械パルプ（ＢＴＭＰ）６５質量％を配合した後に、内添用填料として、クレーを、得られる壁紙用裏打ち紙の灰分が１２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５２】
この壁紙用裏打ち紙をＪＩＳ−Ｐ８２２０に準処して離解した時の離解パルプの数平均繊維長は１．９ｍｍであった。
【０１５３】
［実施例８］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５４】
この壁紙用裏打ち紙をＪＩＳ−Ｐ８２２０に準処して離解した時の離解パルプの数平均繊維長は１．８ｍｍであった。
【０１５５】
［実施例９］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が４質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５６】
この壁紙用裏打ち紙をＪＩＳ−Ｐ８２２０に準処して離解した時の離解パルプの数平均繊維長は１．７ｍｍであった。
【０１５７】
［実施例１０］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５８】
この壁紙用裏打ち紙をＪＩＳ−Ｐ８２２０に準処して離解した時の離解パルプの数平均繊維長は１．７ｍｍであった。
【０１５９】
［実施例１１］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６０】
この壁紙用裏打ち紙をＪＩＳ−Ｐ８２２０に準処して離解した時の離解パルプの数平均繊維長は１．６ｍｍであった。
【０１６１】
［実施例１２］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１５質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で０．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６２】
この壁紙用裏打ち紙をＪＩＳ−Ｐ８２２０に準処して離解した時の離解パルプの数平均繊維長は１．６ｍｍであった。
【０１６３】
［実施例１３］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で２．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６４】
この壁紙用裏打ち紙をＪＩＳ−Ｐ８２２０に準処して離解した時の離解パルプの数平均繊維長は１．７ｍｍであった。
【０１６５】
［実施例１４］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６６】
この壁紙用裏打ち紙をＪＩＳ−Ｐ８２２０に準処して離解した時の離解パルプの数平均繊維長は１．７ｍｍであった。
【０１６７】
［実施例１５］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が６質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．２質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６８】
この壁紙用裏打ち紙をＪＩＳ−Ｐ８２２０に準処して離解した時の離解パルプの数平均繊維長は１．７ｍｍであった。
【０１６９】
［比較例１］
壁紙用裏打ち紙のパルプ原料として、針葉樹晒クラフトパルプ（ＮＢＫＰ）４０質量％と広葉樹晒クラフトパルプ（ＬＢＫＰ）６０質量％を配合した後に、内添用填料として、クレーを、得られる壁紙用裏打ち紙の灰分が８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７０】
この壁紙用裏打ち紙をＪＩＳ−Ｐ８２２０に準処して離解した時の離解パルプの数平均繊維長は０．５ｍｍであった。
【０１７１】
［比較例２］
壁紙用裏打ち紙のパルプ原料として、針葉樹晒クラフトパルプ（ＮＢＫＰ）１０質量％と広葉樹晒クラフトパルプ（ＬＢＫＰ）２０質量％と、機械パルプ（ＢＴＭＰ）７０質量％を配合した後に、内添用填料として、クレーを、得られる壁紙用裏打ち紙の灰分が８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７２】
この壁紙用裏打ち紙をＪＩＳ−Ｐ８２２０に準処して離解した時の離解パルプの数平均繊維長は１．６ｍｍであった。
【０１７３】
［比較例３］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．２質量％、湿潤紙力増強剤（ＷＳ４０２４、星光ＰＭＣ株式会社製  エピクロロヒドリン）を固形分換算で１．４質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７４】
この壁紙用裏打ち紙をＪＩＳ−Ｐ８２２０に準処して離解した時の離解パルプの数平均繊維長は１．６ｍｍであった。
【０１７５】
［比較例４］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が２０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７６】
この壁紙用裏打ち紙をＪＩＳ−Ｐ８２２０に準処して離解した時の離解パルプの数平均繊維長は１．６ｍｍであった。
【０１７７】
［比較例５］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．２質量％、湿潤紙力増強剤（ＷＳ４０２４、星光ＰＭＣ株式会社製  エピクロロヒドリン）を固形分換算で１．４質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７８】
この壁紙用裏打ち紙をＪＩＳ−Ｐ８２２０に準処して離解した時の離解パルプの数平均繊維長は１．７ｍｍであった。
【０１７９】
［比較例６］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が６質量％になるように添加し、硫酸バンドを２．５質量％、サイズ剤（商品名：Ｅ−３６００、近代化学株式会社製）を固形分換算で１．０質量％、湿潤紙力増強剤（ＷＳ４０２４、星光ＰＭＣ株式会社製  エピクロロヒドリン）を固形分換算で０．４質量％添加して原料スラリーを調整した。この原料スラリーを、ヤンキードライヤーを備える長網抄紙機で抄紙し、坪量６５ｇ／ｍ2の壁紙用裏打ち紙を得た。
【０１８０】
この壁紙用裏打ち紙をＪＩＳ−Ｐ８２２０に準処して離解した時の離解パルプの数平均繊維長は１．７ｍｍであった。
【０１８１】
［比較例７］
ヤンキー式ドライヤーを備えた抄紙機に変え、多筒式ドライヤーを用いたことを除くその他の点は実施例１と同様にして得た壁紙用裏打ち紙。多筒式ドライヤーを備えた抄紙機を使用した。
【０１８２】
［比較例８］
壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーを、得られる壁紙用裏打ち紙の灰分が５質量％になるように添加し（再生粒子凝集体は使用しない）、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１８３】
この壁紙用裏打ち紙をＪＩＳ−Ｐ８２２０に準処して離解した時の離解パルプの数平均繊維長は１．７ｍｍであった。
【０１８４】
［比較例９］
市販されている一般的な晒片艶クラフト紙６０ｇ／ｍ2について、実施例と同様に評価した。
【０１８５】
［比較例１０］
市販されている一般的なコピー用紙６４ｇ／ｍ2について、実施例と同様に評価した。
【０１８６】
【表１】
2008190080.tif 000002
【０１８７】
表１中の「比熱（230℃比熱：Ｊ／ｇ／ｄｅｇ）」は、ＪＩＳ−Ｋ７１２３に準じ、セイコーインスツルメンツ（株）製の熱分析装置を用い、示差走査熱量分析（DSC）にて１００〜２５０℃の範囲において比熱変化量を測定した２３０℃の値である。
【０１８８】
「灰分（％）」は、ＪＩＳ−Ｐ８２５２に準じ、５２５℃で燃焼した際の灰分を測定した値である。
【０１８９】
「熱伝導率（Ｗ／（ｍ・Ｋ））」は、ＪＩＳ−Ａ１４１２−２に準じた、京都電子工業（株）製の熱伝導率計を用い、熱流計法にて測定した値である。なお、測定は温度２０℃の条件下で行った。
【０１９０】
「塩ビ樹脂発泡性」は、塩化ビニルペーストをテーブルブレードコーターにより１００μｍの厚さに塗布し、１６０℃で予備乾燥を行い、その後２３０℃の加熱炉にて発泡させ、試作ビニル壁紙を得、その発泡性を評価した。発泡性が非常に良好であるものを「◎」、問題ないものを「○」、発泡性がやや悪いものを「△」、発泡性が悪く裏打ち紙として使用できないものを「×」とした。
【０１９１】
「引張強度（縦）（ｋN／m）」とは、ＪＩＳ−Ｐ８１１３に規定する「紙及び板紙−引張特性の試験方法」により測定した縦方向（流れ方向）の値である。
【０１９２】
「湿潤引張強度（縦）（ｋN／m）」とは、ＪＩＳ−Ｐ８１３５に規定する「紙及び板紙−湿潤引張強さ試験方法」により測定した縦方向（流れ方向）の値である。
【０１９３】
「層間強度（ｍＪ）」とは、ＪＡＰＡＮ  ＴＡＰＰＩ  Ｎｏ．１８−２に規定するインターナルボンドテスタ法により測定した値である。
【０１９４】
「壁紙剥離性」とは、壁紙用裏打ち紙に塩化ビニルペーストを塗布した試作ビニル壁紙を、裏打ち紙の面に澱粉糊を塗布後、ベニヤ板に貼り付け、３日間、２３℃、５０％Ｒ／Ｈの条件で静置した後、ベニヤ板から剥がした際の層間剥離性、ベニヤ板に残った壁紙用裏打ち紙の残り方を観察した。剥離が紙層間で均一に剥れるものを「◎」、問題なく剥れるものを「○」、裏打ち紙の一部は樹脂側に、一部はベニヤ板側に残り、不均一に剥離するものを「×」とした。
【０１９５】
「水中伸度（横）」とは、Ｊ・ＴＡＰＰＩ―Ｎｏ２７−２８Ａ法に準じて測定した値である。
【０１９６】
「壁紙目開き」とは、塩化ビニルペーストを塗布した試作ビニル壁紙を、裏打ち紙の縦（流れ）方向が長辺となるような長方形に断裁し、裏打ち紙の面に澱粉糊を塗布後、２枚の壁紙を、長辺同士が隙間なく、かつ重ならないようにベニヤ板に貼り、３日間、２３℃、５０％Ｒ／Ｈの条件で静置した後の、壁紙長辺間の目開きの有無を確認した。目開きがないものを「◎」、問題ないレベルであるもの「○」、目開きが大きいものを「×」とした。
【０１９７】
「不透明度（％）」とは、ＪＩＳ−Ｐ８１４９に規定する「紙及び板紙−不透明度試験方法（紙の裏当て）−拡散照明法」により測定した値である。
【０１９８】
「隠蔽性」とは、壁紙用裏打ち紙に塩化ビニルペーストを塗布した試作ビニル壁紙を、裏打ち紙の面に澱粉糊を塗布後、ベニヤ板に貼り付け、３日間、２３℃、５０％Ｒ／Ｈの条件で静置した後、壁紙の隠蔽性を目視評価した。隠蔽性に優れるものを「◎」、問題ないものを「○」、隠蔽性が低く商品価値を損なうものを「×」とした。
【０１９９】
評  価
本願発明の壁紙用裏打ち紙は、請求項１に示すように、ヤンキードライヤーを備えたヤンキー抄紙機を用い、原料としてパルプと填料を主原料とした壁紙用裏打ち紙であって、
前記パルプ中には機械パルプが１〜６５質量％含有され、
前記填料は、クレーと再生粒子凝集体を主成分に、かつ好適には、クレーと再生粒子凝集体との配合割合が、２／８から８／２の割合で含有され、ＪＩS−Ｐ  ８２５２に準じて測定した壁紙用裏打ち紙の灰分が、１〜１８質量％になるように紙中に含有する壁紙用裏打ち紙であるが、これらの条件を全て充足する実施例１〜１５の壁紙用裏打ち紙は、塩ビ樹脂発泡性、壁紙剥離性、壁紙目開き、隠蔽性等の諸物性においてすぐれた評価（◎又は〇評価）が得られた。これに対して、機械パルプ含有量が請求項１における条件よりも少ない比較例１の壁紙用裏打ち紙は、壁紙剥離性、隠蔽性が劣り（×評価）、機械パルプ含有量が請求項１における条件よりも多い比較例２の壁紙用裏打ち紙は、塩ビ樹脂発泡性、壁紙目開きが劣る（×評価）結果であった。
【０２００】
また、参考に比較例９として市販の晒片艶クラフト紙を評価したが、塩ビ樹脂発泡性、壁紙剥離性、壁紙目開きともに劣る（×評価）結果であり、本願発明品との差異は明らかであった。
【０２０１】
また、参考に比較例１０として市販の上質紙を評価したが、壁紙剥離性、壁紙目開きが劣る（×評価）結果であり、本願発明品との差異は明らかであり、また、壁紙用裏打ち紙としては使用できるものではなかった。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
ヤンキードライヤーを備えたヤンキー抄紙機を用い、原料としてパルプと填料を主原料とした壁紙用裏打ち紙であって、
前記パルプ中には機械パルプが１〜６５質量％含有され、
前記填料として、再生粒子凝集体が含有され、かつ
ＪＩS−Ｐ  ８２５１に準じて測定した壁紙用裏打ち紙の灰分が、１〜１８質量％になるように紙中に含有されていることを特徴とする壁紙用裏打ち紙。
【請求項２】
前記填料は、クレーと再生粒子凝集体を主成分に、クレーと再生粒子凝集体との配合割合が、２／８から８／２の割合で含有されていることを特徴とする請求項１記載の壁紙用裏打ち紙。
【請求項３】
原紙は、ヤンキードライヤーの金属表面に、フェルトを介さないでロールにて圧接することで紙面の平坦化処理が行われ、壁紙用裏打ち紙のヤンキードライヤーの金属表面に接する艶面のＪＩＳ−Ｐ  ８１１９に準じた平滑度が２０秒以上、ヤンキードライヤーの金属表面に接触しない非艶面の平滑度が５秒以上とされていることを特徴とする、請求項１又は２に記載の壁紙用裏打ち紙。
【請求項４】
原料中には、湿潤紙力増強剤と乾燥紙力増強剤が含有され、壁紙用裏打ち紙のＪＩＳ−Ｐ  ８１３５に準じた、湿潤引張強度（縦）が０．３ｋＮ／ｍ以上、１．０ｋＮ／ｍ以下であることを特徴とする請求項１から３のいずれか１項に記載の壁紙用裏打ち紙。
【手続補正２】
【補正対象書類名】明細書
【補正対象項目名】全文
【補正方法】変更
【補正の内容】
【発明の詳細な説明】
【技術分野】
【０００１】
本願発明は、ビニル壁紙、紙壁紙等の基紙（裏打ち紙）に関するものであり、詳しくは塩化ビニル樹脂、オレフィン樹脂等の合成樹脂との接着加工性や施工性に優れる壁紙用裏打ち紙に関する。
【背景技術】
【０００２】
壁紙は、壁紙用裏打ち紙と壁紙用裏打ち紙に塗布、乾燥、接着させた塩化ビニル樹脂、オレフィン樹脂等の合成樹脂から構成される。壁紙に用いられる壁紙用裏打ち紙には、寸法安定性や隠蔽性の他、壁紙用裏打ち紙に塗布された合成樹脂が良好に発泡すること、リフォーム時には壁紙用裏打ち紙が良好に再剥離すること等が求められる。
【０００３】
壁紙は、澱粉や酢酸ビニル等の水系の糊によって壁に貼合される。その際、壁紙用裏打ち紙の寸法安定性が悪い場合には、壁紙用裏打ち紙が収縮して壁紙の繋目部分に目開きが生じるという事象が発生するのである。
【０００４】
壁紙用裏打ち紙の寸法安定性に関し、例えば、壁紙施工時の目開きを防止するための方法として、特開２００５−８２８９４号公報に、抄紙工程でヤンキードライヤーによる乾燥方法を用い、ステキヒトサイズ度を１０〜２０００秒に設定する方法が提案されている。また、特開２００５−１５４９６８号公報には、パルプ成分に、塩化ビニル共重合体、酢酸ビニル共重合体、アクリル、オレフィン、ポリエステルなどの合成樹脂繊維を合成樹脂成分として混抄させることで、パルプ成分のみからなる紙より、糊等の影響によりカールや、水中伸度を良好にするという方法が提案されている。
【０００５】
しかしながら、サイズ度を特定範囲にコントロールする、合成樹脂繊維を抄紙段階で混抄させるなどにより、確かに寸法安定性は向上するが、特に後者は高価な合成樹脂繊維を抄紙段階で混抄させる必要があり、壁紙用裏打ち紙のコストとしては高額になる。
【０００６】
また、これらの方法は、壁紙用裏打ち紙に求められている、隠蔽性の問題、壁紙用裏打ち紙に塗布される合成樹脂の発泡性の問題、リフォーム時の再剥離性の問題を解決できるものではない。
【０００７】
また、壁紙の表面は塩化ビニル樹脂、オレフィン樹脂等樹脂などの表層材によって被覆されているが、リフォームによる壁紙の貼替えによって発生する、剥がした壁紙の廃棄処理や省資源性等、環境問題から、合成樹脂である表面材の厚さが近年薄くなってきており、これに対応して壁材の壁紙表面への写りを防止するために、裏打ち紙に対する隠蔽性の向上が望まれている。
【０００８】
隠蔽性を高めるための方法としては、填料の配合による方法があり、特許第３７１５７３９号では、平均粒径が３μｍ以下の焼成クレーまたは平均粒径が８μｍ以下のカオリンを用い、焼成クレー／カオリンを特定の混合比率とする方法や、特開２００４−３５３１１２号では、填料の種類として平均粒径が３μｍ以下のカオリンを紙中に５〜５０質量％配合する方法が提案されている。
【０００９】
しかしながら、これらは隠蔽性を得る方法としては効果があるものの、壁紙用裏打ち紙に求められている、壁紙用裏打ち紙に塗布される合成樹脂の発泡性の問題、リフォーム時の再剥離性の問題を解決できるものではない。また、壁紙用裏打ち紙の強度が低下し、施行時に破れ等の問題が発生するという問題がある。
【００１０】
したがって、寸法安定性や隠蔽性の他、壁紙用裏打ち紙に塗布された合成樹脂が良好に発泡し、リフォーム時には壁紙用裏打ち紙が良好に再剥離する壁紙用裏打ち紙の提供が求められているのが実情である。
【００１１】
【特許文献１】特開２００５−８２８９４号公報
【特許文献２】特開２００５−１５４９６８号公報
【特許文献３】特許第３７１５７３９号公報
【特許文献４】特開２００４−３５３１１２号公報
【発明の開示】
【発明が解決しようとする課題】
【００１２】
したがって、本願発明が解決しようとする主たる課題は、壁紙用裏打ち紙において、塩化ビニル樹脂、オレフィン樹脂等の樹脂を良好に発泡させて加工することができ、また、寸法安定性、隠蔽性、作業性が高く、しかもリフォーム時の壁紙の再剥離性が良好な壁紙用裏打ち紙を提供することである。
【課題を解決するための手段】
【００１３】
上記課題を解決するために本願発明は、次のような構成を有している。
【００１４】
〔請求項１記載の発明〕  ヤンキードライヤーを備えたヤンキー抄紙機を用い、原料としてパルプと填料を主原料とした壁紙用裏打ち紙であって、  前記パルプ中には機械パルプが１〜６５質量％含有され、  前記填料は、再生粒子凝集体が含有され、かつ  ＪＩS−Ｐ  ８２５２に準じて測定した壁紙用裏打ち紙の灰分が、１〜１８質量％になるように紙中に含有されていることを特徴とする壁紙用裏打ち紙。なお、再生粒子凝集体については後述する。
【００１５】
（作用効果）  機械パルプを全パルプ中１〜６５質量％、灰分が１〜１８質量％となるように填料を含有させることにより紙中に空隙を生じやすくなり、塩化ビニル樹脂、オレフィン樹脂等塗工時の熱伝導や空気の流動が生じ樹脂の発泡性を良好にすることができ、樹脂の発泡不良による壁紙施工時の樹脂層の割れなどのトラブルを防止することができる。
【００１６】
特に機械パルプは、他のクラフトパルプや合成パルプと異なり、木材から物理的に摩砕して得られるため、繊維の潰れが少なく、繊維表面が摩砕により細かなフィブリル繊維が存在し、塩化ビニル樹脂、オレフィン樹脂等と馴染みやすく、裏打ち紙と樹脂層が不用意に剥離することがなく、紙中に適度な空隙を確保するため、樹脂の発泡性が良好な上、不透明性の確保と嵩が得られ、壁紙の繋目部分に目開きが生じ難くなる。
【００１７】
また、機械パルプや填料は、光の透過性を阻害するため、壁紙用裏打ち紙の隠蔽性が向上し、壁材の壁紙表面への裏写りを防止することができる。
【００１８】
前記填料として、再生粒子凝集体を含有することで、再生粒子凝集体は、脱墨フロスを主原料に焼成し凝集させて製造するため、多孔質でポーラスな三次元構造を有し、再生粒子構成元素中のアルミニウムの効果によりカチオン性を示す事から、アニオン性を呈する従来慣用の填料と異なり、原料パルプの繊維間において、原料繊維同士を離間させる効果を示し、紙の嵩高性を発揮することができる。
【００１９】
〔請求項２記載の発明〕  請求項１記載の壁紙用裏打ち紙において、前記填料は、クレーと再生粒子凝集体を主成分に、クレーと再生粒子凝集体との配合割合が、２／８から８／２の割合で含有されていることを特徴とする。
【００２０】
（作用効果）  更に、本願発明の壁紙用裏打ち紙において使用する填料は、クレーと再生粒子凝集体を主成分に、クレーと再生粒子凝集体との配合割合が、２／８から８／２の割合で含有する。
【００２１】
クレーは、従来から紙用の填料として多用されているものであり、安価であり、板状結晶構造を有することから、紙表面の平坦性、光沢の向上に寄与することができるため、再生粒子凝集体と併用利用することで、嵩を得ながら、壁紙用裏打ち紙の表面平坦性改善、光沢感を得ることができる。
【００２２】
〔請求項３記載の発明〕  原紙は、ヤンキードライヤーの金属表面に、フェルトを介さないでロールにて圧接することで紙面の平坦化処理が行われ、壁紙用裏打ち紙のヤンキードライヤーの金属表面に接する艶面のＪＩＳ−Ｐ  ８１１９に準じた平滑度が２０秒以上、ヤンキードライヤーの金属表面に接触しない非艶面の平滑度が５秒以上とされていることを特徴とする、請求項１又は２に記載の壁紙用裏打ち紙。
【００２３】
（作用効果）  本願発明の壁紙用裏打ち紙は、従来のヤンキードライヤーがキャンバスを経て湿紙をヤンキードライヤーに当接させる乾燥方法と異なり、キャンバスを経ずロール、好適には樹脂ロールにて直接湿紙をヤンキードライヤーに当接させることで、ヤンキードライヤーに接する側の紙面（艶面）とロールが接する側の紙面（非艶面）の平滑度差を低減させる事が可能になるとともに、キャンバスの織目（所謂キャンバスマーク）の非艶面への転写がないため、非艶面でありながら、紙面が平坦であり、壁紙張付け用の糊を均一にムラなく設けることが可能になると共に、リフォーム時の壁紙剥離施工において、壁紙の剥がれムラや壁基材（例えば石膏ボードの表層紙）を破損することなく剥がす事が可能になり、極めて施工性の高い壁紙を得ることができる。
【００２４】
〔請求項４記載の発明〕  原料中には、湿潤紙力増強剤と乾燥紙力増強剤が含有され、壁紙用裏打ち紙のＪＩＳ−Ｐ  ８１３５に準じた、湿潤引張強度（縦）が０．３ｋＮ／ｍ以上、１．０ｋＮ／ｍ以下であることを特徴とする請求項１から３のいずれか１項に記載の壁紙用裏打ち紙。
【００２５】
（作用効果）  本願発明の壁紙用の裏打ち紙は、紙中に湿潤紙力増強剤と乾燥紙力増強剤を含有することがより好ましい。湿潤紙力増強剤と乾燥紙力増強剤を用いることで、塩化ビニル樹脂、オレフィン樹脂等塗工時（乾燥時）や壁紙貼り付けの施工時（湿潤時）において、好適な紙質強度を維持するとともに、繊維間の湿潤紙力増強剤と乾燥紙力増強剤による接合により寸法安定性も兼ね備えることができる。
【００２６】
従来壁紙は、糊を裏打ち紙に塗布してから、その壁紙を壁に貼り付けて施工を開始する。本願発明による壁紙裏打ち紙を使用した壁紙は、壁紙を壁に貼り付けるにあたり、糊付与前段階、糊付与後（糊により壁紙が湿潤後）においても、壁紙の紙質強度の維持が可能になり、優れた施工性を有する壁紙を得ることができる。
【発明を実施するための最良の形態】
【００２７】
次に、本願発明の実施の形態を説明する。
【００２８】
本願発明の壁紙用裏打ち紙は、パルプと填料を主原料とし適宜必要な薬品を添加したスラリーを通常の長網、円網、短網、傾斜等のワイヤーパートからなる抄紙機で製造でき、抄紙機は特に限定されるものではない。また、乾燥工程はヤンキードライヤーを用いることで、多筒ドライヤーによる乾燥方式よりも、湿紙に対しテンションをさほど掛けることなく乾燥処理を行えるため、寸法安定性に優れる壁紙用裏打ち紙を得ることができ好ましい。ヤンキードライヤーによる乾燥方式は一般の多筒式ドライヤーによる乾燥方式とは異なり、湿紙をシリンダー表面に貼り付けて乾燥させるため、乾燥時に紙の収縮を少なくすることができ、壁紙用裏打ち紙として用い、壁へ貼合時に水系の糊を塗布した場合の紙の伸びが少なく、寸法安定性に優れ、特に壁紙用裏打ち紙に適した紙を得ることができる。補助的に、通常の多筒ドライヤー等を併用することも可能である。
【００２９】
本願発明で用いる機械パルプとしては、ＧＰ（グランドウッドパルプ）、ＰＧＷ（プレッシャライズグランドウッドパルプ）、ＴＭＰ（サーモメカニカルパルプ）などが使用でき、上記機械パルプは、用途によって漂白の施されていない未漂白パルプでも良いし、漂白処理がなされている、例えばＢＣＴＭＰ等も好適に使用することができる。
【００３０】
また、その他のパルプとしては、クラフトパルプ、セミケミカルパルプなどが使用できる。
【００３１】
パルプを得る原料としては、針葉樹や広葉樹などの木材原料のほか、じん皮、麻、ケナフなどの非木材原料も用いることができる。
【００３２】
さらには、機械パルプを含む／または含まない古紙由来の再生パルプを使用することもできる。
【００３３】
また、ＪＩＳ−Ｐ８２２０に準処して離解された壁紙用裏打ち紙の離解パルプの数平均繊維長を０．８〜２．０ｍｍとする、抄紙機ワイヤーパートでの初期脱水を増やす、針葉樹パルプを増やす等の方法により、繊維間の歪を低減でき高い寸法安定性を得ることができる。
【００３４】
機械パルプの配合率は、所望の隠蔽性を得る上で、全パルプ中１〜６５質量％含有させる。さらには、リフォーム時の壁紙用裏打ち紙の再剥離性、塗工した樹脂のブリスターの発生を防止する点等から、２０〜５０質量％含有させることが好ましく、３０〜５０質量％含有させることがより好ましい。
【００３５】
機械パルプが１質量％未満では、壁紙用裏打ち紙の不透明性が低下し、壁材の壁紙表面への写りの問題や、壁紙用裏打ち紙の層間強度（インターナルボンド）が高くなり、再剥離時に樹脂層や石膏ボード表層紙を毀損する問題が生じる。
【００３６】
一般的な印刷用紙や板紙等の用紙においては、層間強度の高いことが要求されるが、本願発明における壁紙用裏打ち紙においては、層間強度が高いと、壁に貼合後、リフォーム時の剥離作業効率が低下するのである。すなわち、本願発明品の用途においては、リフォーム時に壁紙を剥がす際には裏打ち紙の層間で容易に剥れるように層間強度を一定範囲に調整する必要があるのである。裏打ち紙において層間強度が高い場合には、リフォーム時に壁紙を剥がす際に強い力を要するばかりでなく、剥がした際に裏打ち紙の一部は壁紙側に、一部は壁側に残り、壁面に凹凸が生じたり、樹脂層のみが剥離するため、次に貼合する壁紙を綺麗に貼ることができなくなるのである。
【００３７】
一方、機械パルプの含有率が６５質量％を超えると層間強度が低くなり過ぎ、不本意な剥離を生じるおそれがある。また、層間強度を調整するために、過剰に紙力増強剤を添加するなどの強度補助剤が必要となり、コストアップとなるだけでなく、機械パルプに含まれる樹脂分（リグニン）によって系内の汚れを生じ易く、操業性の低下を招くこととなる。
【００３８】
また、引張強度の低下を招き問題の生じるおそれがある。すなわち、建物の吹き抜けなどに壁紙を貼る場合には長さ４〜５ｍの壁紙を用いることとなるが、わずかな外力と壁紙の自重により、壁紙が破れるおそれがある。
【００３９】
本願発明の壁紙用裏打ち紙は、機械パルプを１〜６５質量％含有させることで所望の隠蔽性を得ながら、さらに、リフォーム時の壁紙剥離性に優れる層間強度（インターナルボンド）を７０〜１２０ｍＪの範囲に調整することが容易になり、更に好ましくは、層間強度を９０〜１１０ｍＪとすることが作業性の面でより好適である。
【００４０】
本願発明で得られる壁紙用裏打ち紙の好適な坪量は４０〜１５０ｇ／ｍ2である。坪量が４０ｇ／ｍ2未満であると、壁紙として必要な剛性、強度、隠蔽性などを得ることが難しく、坪量が１５０ｇ／ｍ2を超えると、剛性、強度、隠蔽性には優れるものの、反面、壁紙の重量が大きくなり、壁や天井に壁紙を貼合する作業者に過度の負担作業をしいることになる。また、剛性が高くなりすぎるため、部屋のコーナー部分などに壁紙を貼る際の貼合適性が低下する。
【００４１】
本願発明においては、壁紙用裏打ち紙の填料として再生粒子凝集体を用いる。本願発明に用いる再生粒子凝集体を得るための、原料から再生凝集体の製造方法について、以下に詳述する。
【００４２】
〔原料〕  古紙パルプ製造工程では、安定した品質の古紙パルプを連続的に生産する目的から、使用する古紙の選定、選別を行い、一定品質の古紙を使用する。
【００４３】
そのため、古紙パルプ製造工程に持ち込まれる無機物の種類やその比率、量が基本的に一定になる。しかも、再生粒子凝集体の製造方法において未燃物の変動要因となるビニールやフィルムなどのプラスチック類が古紙中に含まれていた場合においても、これらの異物は脱墨フロスを得る脱墨工程に至る前段階で除去することができる。従って、脱墨フロスは、工場排水工程や製紙原料調整工程等、他の工程で発生する製紙スラッジと比べ、極めて安定した品質の再生粒子凝集体を製造するための原料となる。
【００４４】
本願発明で云う脱墨フロスとは、古紙パルプを製造する古紙処理工程において、主に、古紙に付着したインクを取り除く脱墨工程で、パルプ繊維から分離されるものをいう。
【００４５】
〔脱水工程〕  脱墨フロスの更なる脱水は、公知の脱水手段を適宜に使用できる。本実施形態における一例では、脱墨フロスは、脱水手段たる例えばスクリーンによって、脱墨フロスから水を分離して脱水する。スクリーンにおいて、水分を９０％〜９７％に脱水した脱墨フロスは、例えばスクリュープレスに送り、更に水分を５０％以下に脱水することが好適である。
【００４６】
水分率が５０％を超えると、第１燃焼炉における乾燥・燃焼処理温度の低下を招き、加熱のためのエネルギーロスが多大になるとともに、原料の燃焼ムラが生じやすくなり均一な燃焼を進めがたくなる。さらに、排出される排ガス中の水分が多くなり、ダイオキシン対策における再燃焼処理効率の低下と、排ガス処理設備の負荷が大きくなる問題を有する。また、原料の水分率を低くすることで、均一な燃焼を進め易くなるものの、原料の水分率を２５％未満まで脱水を行うことは、脱水設備が大型化すると共に、脱水処理エネルギーが多大になる問題を有する。
【００４７】
以上のように、脱墨フロスの脱水を多段工程で行い急激な脱水を避けると、無機物の流出が抑制でき脱墨フロスのフロックが硬くなりすぎるおそれがない。脱水処理においては、脱墨フロスを凝集させる凝集剤等の脱水効率を向上させる助剤を添加しても良いが、凝集剤には、鉄分を含まないものを使用することが好ましい。鉄分が含有されると、鉄分の酸化により再生粒子凝集体の白色度を下げる問題を引き起こす。
【００４８】
脱墨フロスの脱水工程は、本願発明で使用する再生粒子凝集体の製造工程に隣接することが生産効率の面で好ましいが、予め古紙パルプ製造工程に隣接して設備を設け、脱水を行った物を搬送することも可能であり、トラックやベルトコンベア等の搬送手段によって定量供給機まで搬送し、この定量供給機から乾燥・燃焼工程に供給する。
【００４９】
かかる脱水後の原料は、第１燃焼炉に供給する操作において、望ましくは、粉砕機（又は解砕機）により平均粒子径４０ｍｍ以下の粒子径に揃えることが好ましく、より好ましくは平均粒子径が３〜３０ｍｍ、更に好ましくは平均粒子径が５〜２５ｍｍの範囲に成るように調整することが好ましく、好適には粒子径が５０ｍｍ以下の割合が、７０重量％以上に成るように粉砕しておく事がより好ましい。脱墨フロス中に含まれる炭酸カルシウムの熱変化を来たさない燃焼処理を図るため、原料の粒子径は均一であることが好ましいところ、平均粒子径が３ｍｍ未満では過燃焼になりやすく、４０ｍｍを超える平均粒子径では、原料芯部まで均一に燃焼を図る事が困難な問題を有するためである。
【００５０】
本願発明における平均粒子径と粒子径の割合は、攪拌式の分散機で充分分散させた試料溶液を用いて測定した。
【００５１】
各燃焼行程における粒子径は、ＪＩＳ  Ｚ  ８８０１−２：２０００に基づき、金属製の板ふるいにて測定した。
【００５２】
〔第１燃焼工程〕（乾燥、燃焼工程）  かかる原料が貯槽から切り出されて、第１燃焼炉に供給される。第１燃焼炉は本体が横置きで中心軸周りに回転する内熱キルン炉方式が好適であり、内熱キルン炉の一方側から装入機により装入される。内熱キルン炉加熱手段は、熱風発生炉にて生成された熱風を内熱キルン炉の排出口側から、脱水物の流れと向流する様に送り込まれる。内熱キルン炉の一方側には、排ガスチャンバーが、他方側には排出チャンバーが設けられている。排出チャンバーを貫通して、熱風が内熱キルン炉の他方側から吹き込まれ、前記一方側から装入され、内熱キルン炉の回転に伴って前記他方側に順次移送される原料の乾燥及び燃焼を行うようになっている。
【００５３】
すなわち、本乾燥・燃焼工程は、脱水物を、本体が横置きで中心軸周りに回転する、内熱キルン炉という有形的な手段によって、乾燥・燃焼することにより、供給口から排出口に至るまで、緩やかに乾燥と有機分の燃焼が行え、燃焼物の微粉化が抑制され、硬い・柔らかい等さまざまな性質を有する脱水物の燃焼度合いの制御と粒揃えを安定的に行うことができる。また、乾燥を別工程に分割し吹き上げ式の乾燥機を入れることも出来る。
【００５４】
ここで、内熱キルン炉内に吹き込む熱風は、酸素濃度が０．２〜２０％が好ましく、より好ましくは１〜１５％、最も好ましくは５〜１２％となるようにするのが望ましい。
【００５５】
酸素濃度は、原料の燃焼（酸化）により消費されるため、燃焼の状況により酸素濃度に変動を生じる。酸素濃度が０．２％未満では、十分な燃焼を図る事が困難である。燃焼炉内の酸素は、原料の燃焼等によって消費され酸素濃度が低下するが、燃焼させるための熱風発生装置等により、空気などの酸素含有ガスを送風し、あるいは排気することで、酸素濃度を維持、調節可能であり、さらに酸素含有ガスを送風し、あるいは排気することで、燃焼炉内の温度を細かく調節可能になり、原料をムラなく万遍に燃焼することができる。
【００５６】
第１燃焼炉の温度としては、５００℃〜６５０℃、より好ましくは５１０℃〜６２０℃、特に好ましくは、５３０℃〜６００℃が望ましい。第１燃焼炉においては、容易に燃焼可能な有機物を緩やかに燃焼させ、燃焼温度５００℃〜６５０℃の温度範囲で燃焼する事が好ましく、５００℃未満では有機物の燃焼が不十分であり、６５０℃を超えると過燃焼が生じ、炭酸カルシウムの分解による酸化カルシウムが生成し易くなる。更に、熱風の温度が６５０℃を超える場合は、硬い・柔らかい等さまざまな性質を有する燃焼物の粒揃えが進行するよりも早く乾燥・燃焼が局部的に進むため、粒子表面と内部の未燃率の差を少なく均一にすることが困難になる。
【００５７】
熱風は、バーナーを備える熱風発生炉から吹き込まれる。
【００５８】
排ガスチャンバーからは、乾燥・燃焼に供した排ガスが再燃焼室に送り込まれる。微粉末は、排ガスチャンバーの下部から排出され、再び原料に配合され再利用される。
【００５９】
排ガスは、再燃焼室でバーナーにより再燃焼が行われ、予冷器により予冷された後、熱交換器を通し、誘引ファンにより煙突から排出される。ここで、熱交換器は外気を昇温した後に、熱風発生炉に送られ、内熱キルン炉から吹き込まれる熱風の用に供せられ、排ガスチャンバー１６からの排ガスの熱を回収するようにしてある。
【００６０】
第１燃焼炉は、脱墨フロス中に含有される燃焼容易な有機物を緩慢に燃焼させ、残カーボンの生成を抑制するため、好適には前記条件で３０分から９０分の滞留時間で燃焼させることが好ましい。より好ましくは、４０分から８０分が有機物の燃焼と生産効率の面で好ましい。最も好ましくは、５０分から７０分の範囲が恒常的な品質を確保するために好ましい。燃焼時間が３０分未満では、十分な燃焼が行われず残カーボンの割合が多くなる。燃焼時間が９０分を超えると、原料の過燃焼による炭酸カルシウムの熱分解が生じ、得られる再生粒子凝集体が極めて硬くなる。
【００６１】
特に、次工程の第２燃焼工程内に供給する燃焼物の未燃率を、２〜２０質量％に乾燥・燃焼することが好ましく、より好ましくは未燃率を、２〜１５質量％、特に好ましくは未燃率を、２〜１０質量％にすることが望ましい。
【００６２】
未燃率を、２〜２０質量％にすることで、第２燃焼工程での燃焼を短時間に効率よく行うことができるとともに、外熱炉における安定した加熱により、硬度が低く白色度が８０％以上、少なくとも７０％以上の高白色度の燃焼物を得ることができる。未燃物が２質量％未満では、先の第１燃焼炉におけるエネルギーコストが高いものとなるとともに、燃焼物の硬度が比較的高くなっている場合があり、第２燃焼炉出口における白色度の低下等の品質低下を来たす場合がある。
【００６３】
〔第２燃焼工程〕  内熱キルン炉において乾燥及び燃焼処理を経た燃焼物は、移送流路を通して、本体が横置きで中心軸周りに回転する外熱ジャケットを有する第２燃焼炉にあたる外熱キルン炉に装入される。
【００６４】
この燃焼炉では、燃焼物を、外熱で加温しながらキルン炉内壁の回転による摩擦によって緩やかに攪拌させることで粒子の微細化を抑制し、また、更に均一に、硬質物質の生成を抑制しながら未燃分を燃焼する。
【００６５】
第２燃焼炉における燃焼においては、第１燃焼炉で燃焼しきれなかった残留有機物、例えば残カーボンを燃焼させるため、第１燃焼炉において供給される原料の粒子径よりも小さい粒子径に調整された燃焼物を用いることが好ましい。乾燥・燃焼工程後の燃焼物の粒揃えは、平均粒子径が２〜３０ｍｍとなるように調整するのが好ましく、更に好適には平均粒子径２〜１８ｍｍとなるように燃焼凝集させる調整がより好ましく、平均粒子径を３〜１５ｍｍとなるように燃焼凝集させるのが特に好ましい。
【００６６】
第２燃焼炉入り口での平均粒子径が２ｍｍ未満では、過燃焼の危惧があり、平均粒子径が３０ｍｍを超える粒子径では、残カーボンの燃焼が困難であり、芯部まで燃焼が進まず得られる再生粒子凝集体の白色度が低下する問題を引き起こす。第２燃焼炉での安定生産を確保するためには、粒子径が１〜３０ｍｍの燃焼物が７０％以上に成るように粒子径を調整することが好ましい。従って、得られる再生粒子凝集体の品質を均一にするという観点における実用化可能性に、有益である。更に、本形態のように、分級を乾燥後とすると、小径な粒子の燃焼物を確実に除去することができ、また、処理効率も向上する。
【００６７】
外熱キルン炉での外熱源としては、外熱キルン炉内の温度コントロールが容易で長手方向の温度制御が容易な電気加熱方式の電気キルン炉が好適であり、原料中に含有する有機物の過燃焼、再生粒子構成物質の溶融による硬質物質の生成を抑制することができる。したがって、電気ヒータによる外熱キルン炉であることが最も望ましい。
【００６８】
外熱に電気を使用することにより、温度の調整を細かくかつ内部の温度を均一にコントロール可能になり、硬い・柔らかい等さまざまな性質を有する脱水物の燃焼度合いの制御と粒揃えを安定的に行うことができる。
【００６９】
さらに電気キルン炉は、電気ヒーターを炉の流れ方向に複数設けることで、任意に温度勾配を設ける事が可能であると共に、燃焼物の温度を一定時間、一定温度保持することが可能であり、第１燃焼炉を経た燃焼物中の残留有機分、特に残カーボンを第２燃焼炉で炭酸カルシウムの分解を来たすことなく未燃分を限りなくゼロに近づけることができ、低いワイヤー摩耗度で、高白色度の再生粒子凝集体を得ることができる。
【００７０】
外熱キルン炉においては、酸素濃度が５〜２１％、より好ましくは１０〜２１％、最も好ましくは、１５〜２１％となるようにするのが望ましい。
【００７１】
外熱キルン炉内の酸素濃度が、５％未満では、燃焼困難な残カーボンの燃焼が進まない問題を生じる。
【００７２】
温度としては、５５０℃〜７５０℃、より好ましくは６００℃〜７２５℃、特に好ましくは６５０〜７１０℃が望ましい。
【００７３】
第２燃焼炉は先に述べたように、第１燃焼炉で燃焼しきれなかった残留有機物、特に残カーボンを燃焼させる必要があるため、第１燃焼炉よりも高温で燃焼させることが好ましく、燃焼温度が５５０℃未満では、十分に残留有機物の燃焼を図ることが困難であり、燃焼温度が７５０℃を超える場合は、燃焼物中の炭酸カルシウムの酸化が進行し、粒子が硬くなる問題が生じる。
【００７４】
また、滞留時間は１０〜６０分、より好ましくは１５〜４５分、特に好ましくは２０〜４０分が望ましい。特に残カーボンの燃焼は炭酸カルシウムの分解を出来る限り生じさせない高温で、緩慢に燃焼させる必要があり、滞留時間が１０分未満では、残カーボンの燃焼には短時間で不十分であり、６０分を超えると、炭酸カルシウムが分解する問題が生じる。
【００７５】
更に、燃焼物の安定生産を行うにおいて滞留時間を１０分以上、過燃焼の防止、生産性の確保のため６０分以下で燃焼させることが好適である。
【００７６】
この外熱キルン炉３２から排出される燃焼物の粒子径としては、２０ｍｍ以下、より望ましくは平均粒子径が５〜１８ｍｍ以下、最も好ましくは平均粒子径が８〜１５ｍｍに調整することが好適であり、２０ｍｍ以下の粒子径の割合を６５％以上にすることが、後工手である粉砕工程の不可低減に効果的である。
【００７７】
燃焼が終了した再生粒子凝集体は、冷却機により冷却された後、振動篩機などの粒径選別機により目的の粒子径のものが燃焼品サイロに一時貯留され、顔料や填料の用途先に仕向けられる。
【００７８】
なお、脱墨フロスを原料として用いた場合を例示したが、脱墨フロスを主原料に、抄紙工程における製紙スラッジ等の他製紙スラッジを適宜混入させたものの燃焼品であってもよい。
【００７９】
〔粉砕工程〕  前記焼成後の粒子は、粉砕工程にて適宜必要な粒子径に微細粒化することで、填料として使用可能な再生粒子凝集体とすることができる。
【００８０】
例えば、焼成して得られた粒子を、ジェットミルや高速回転式ミル等の乾式粉砕機、又はアトライター、サンドグラインダー、ボールミル等の湿式粉砕機を用いて粉砕し、目的とする再生粒子凝集体とすることができる。該再生粒子凝集体を内添用に填料として用いる場合には、コールターカウンター法による平均粒子径を０．１〜１０μｍに調整することが好ましい。
【００８１】
〔付帯工程〕  再生粒子凝集体について、さらなる品質の安定化を求める場合には、再生粒子凝集体の粒度を各工程で均一に揃えるための分級を行うことが好ましく、粗大粒子や微小粒子を前工程にフィードバックすることが望ましい。
【００８２】
また、乾燥工程の前段階において、脱水処理を行った脱墨フロスを造粒することが好ましく、さらには造粒物の粒度を均一に揃えるための分級を行うことがより好ましく、粗大造粒粒子や微小造粒粒子を前工程にフィードバックすることで、より品質の安定化を図ることができる。なお造粒には、公知の造粒設備を使用することができ、例えば回転式、攪拌式、押出式等の設備が好適である。
【００８３】
さらに、再生粒子凝集体以外の異物を除去することが好ましく、例えば古紙パルプの製造工程において、脱墨工程の前段階のパルパーやスクリーン、クリーナー等で、砂、プラスチック異物、金属等を除去することが、除去効率の面で好ましい。特に鉄分は、酸化することによって再生粒子凝集体の白色度を低下させる恐れがあるので、鉄分の混入を避け、選択的に取り除くことが好ましい。各工程における設備を鉄以外の素材で設計又はライニングし、磨滅等により鉄分が系内に混入することを防止すると共に、乾燥・分級設備内等に磁石等の高磁性体を設置し選択的に鉄分を除去することが好ましい。
【００８４】
なお、前記乾燥工程や焼成工程、及び必要に応じて分級工程において、粉砕工程前にあらかじめ、粒子径が４０μｍ以下の粒子が９０質量％以上となるように処理しておくことが好ましい。これにより、通常行われている乾式粉砕による粗大粒子の粉砕及び湿式粉砕による微粒子化といった複数段の粉砕処理を行うことなく、湿式粉砕による一段粉砕処理も可能となる。またこれにより、コールターカウンター法による粒度分布の微分曲線における平均粒子径のピーク高さを３０％以上とすることができる。さらには主原料である脱墨フロス中のカルシウム、ケイ素及びアルミニウムを、あらかじめ、例えば後述する質量割合に調整することで、再生粒子凝集体の細孔容積を０．１５〜０．６０ｍＬ／ｇ、細孔表面積を１０〜２５ｍ2／ｇ、細孔半径を３０〜１００ｎｍとすることもできる。
【００８５】
このように、古紙パルプの製造工程から排出される脱墨フロスを主原料とし、該主原料を脱水工程、乾燥工程、焼成工程及び粉砕工程に供することにより再生粒子凝集体が得られるが、本願発明においては、該再生粒子凝集体として、前記のごとき工程を経て得られた粒子の表面をさらにシリカで被覆した、シリカ被覆再生粒子凝集体を特に好適に用いることができる。
【００８６】
前記再生粒子凝集体の表面にさらにシリカを析出させ、シリカ被覆再生粒子凝集体とすることで、循環使用における古紙処理工程において、水酸化ナトリウムと反応させて、緩衝剤や漂白助剤として製紙用原料、無機粒子の循環使用に寄与させることができる。
【００８７】
なお、本願発明に用いられる、古紙処理工程から排出される脱墨フロスは、近年の中性抄紙化に伴い、炭酸カルシウムの含有量が増加傾向にあり、得られる再生粒子凝集体中のカルシウムの割合も高くなる傾向がある。このようにカルシウムの割合が高い再生粒子凝集体をパルプに内添すると、紙の不透明度がやや低下する場合があるが、表面にシリカを析出させたシリカ被覆再生粒子凝集体は、製紙用途の再生粒子凝集体としての機能が非常に高く、該シリカ被覆再生粒子凝集体をパルプに内添して得られる壁紙用裏打ち紙の不透明度は向上する。
【００８８】
再生粒子凝集体の表面を被覆するシリカについては、天然に産出するシリカではなく、何らかの化学反応による合成シリカであれば特に制限なく使用することが可能である。具体的には、例えばコロイダルシリカ、シリカゲル、無水シリカ等があげられる。これらの合成シリカは、高比表面積、ガス吸着能の高さ、微細性、細孔への浸透力や吸着力の大きさ、付着性の高さ、高吸油性等の優れた特性を活かして、幅広い分野で利用されているものである。これらのうち、コロイダルシリカは、ケイ酸化合物から不純分を除去して無水ケイ酸ゾルとし、ｐＨ及び濃度を調整してゾルを安定化させた、球状、連鎖状、不定形等の形状を有する非晶質シリカである。シリカゲルは、ケイ酸ナトリウムを無機酸で分解することによって得られる含水ケイ酸である。また無水シリカは、四塩化ケイ素の加水分解によって得られるものである。
【００８９】
再生粒子凝集体の表面にシリカを析出させ、シリカ被覆再生粒子凝集体を得る方法には特に限定がないが、例えば以下の方法を好適に採用することができる。まず、再生粒子凝集体をケイ酸アルカリ溶液に添加、分散させ、スラリーを調製した後に加熱攪拌しながら、液温を７０〜１００℃程度に保持して酸を添加し、シリカゾルを生成させる。次いで最終反応液のｐＨを８〜１１の範囲に調整することにより、再生粒子凝集体の表面にシリカを析出させることができる。このようにして再生粒子凝集体の表面に析出されるシリカは、ケイ酸アルカリ（例えばケイ酸ナトリウム：水ガラス）を原料として、硫酸、塩酸、硝酸等の鉱酸の希釈液と高温下で反応し、加水分解反応とケイ酸の重合化により得られる、粒子径が１０〜２０ｎｍ程度のシリカゾル粒子である。
【００９０】
また、ケイ酸ナトリウム溶液等のケイ酸アルカリ溶液に希硫酸等の酸を添加することによって生成する、粒子径が数ｎｍ程度のシリカゾル微粒子を、再生粒子凝集体の多孔性を有する表面全体を被覆するように付着させ、このシリカゾル微粒子の結晶成長に伴う、無機微粒子表面上のシリカゾル微粒子と再生粒子凝集体に包含されるケイ素やカルシウム、アルミニウムとの間で生じる結合により、再生粒子凝集体の表面にシリカを析出させることもできる。この場合、ケイ酸アルカリ溶液に酸を添加する際のｐＨは、中性〜弱アルカリ性の範囲とし、好ましくはｐＨを８〜１１の範囲に調整する。これは、ｐＨが７未満の酸性条件になるまで酸を添加してしまうと、シリカゾル粒子ではなくホワイトカーボンが生成する恐れが生じるからである。
【００９１】
なお、前記ケイ酸アルカリ溶液の種類には特に限定がないが、入手が容易である点からケイ酸ナトリウム溶液（３号水ガラス）が特に望ましい。このケイ酸アルカリ溶液の濃度としては、再生粒子凝集体中のシリカ成分が低下し、再生粒子凝集体の表面にシリカが析出し難くならないようにするには、溶液中のケイ酸分（ＳｉＯ2換算）が３質量％以上であることが好ましく、再生粒子凝集体の表面に析出されるシリカが、シリカゾルの形態からホワイトカーボンになり、再生粒子凝集体の多孔性が阻害され、不透明度の向上効果が不充分になる恐れをなくすには、該ケイ酸分（ＳｉＯ2換算）が１０質量％以下であることが好ましい。
【００９２】
かくして得られる再生粒子凝集体は、その粒子構成成分として、カルシウム、ケイ素及びアルミニウムを含有しており、粒子中でこれらカルシウム、ケイ素及びアルミニウムが複合体を形成している。再生粒子凝集体中のこれらカルシウム、ケイ素及びアルミニウムの質量割合（カルシウム：ケイ素：アルミニウム）は、Ｘ線マイクロアナライザー（型番：Ｅ−ＭＡＸ・Ｓ−２１５０、（株）日立製作所／（株）堀場製作所製）を用いた元素分析にて、酸化物換算で、３０〜８２：９〜３５：９〜３５、好ましくは４０〜８２：９〜３０：９〜３０、特に好ましくは６０〜８２：９〜２０：９〜２０である。なお、特に再生粒子凝集体がシリカ被覆再生粒子凝集体である場合には、これらカルシウム、ケイ素及びアルミニウムの質量割合（カルシウム：ケイ素：アルミニウム）は、前記Ｘ線マイクロアナライザーを用いた元素分析にて、酸化物換算で、３０〜６２：２９〜５５：９〜３５、好ましくは３０〜５０：３５〜５５：１５〜３０である。また同時に、前記粒子構成成分中の、これらカルシウム、ケイ素及びアルミニウムの合計含有割合は、前記と同様の元素分析にて、酸化物換算で、９０質量％以上、好ましくは９４質量％以上である。
【００９３】
このように、再生粒子凝集体がその粒子構成成分として、カルシウム、ケイ素及びアルミニウムを、酸化物換算で、前記質量割合で含有しているので、その比重が軽く、過度の水溶液吸収が抑制され、脱水工程における脱水性が良好であり、乾燥工程における水分調整が容易であるだけでなく、焼成工程における未燃物の割合が減少し、焼結による過度の硬さを生じる恐れを低減することができる。
【００９４】
再生粒子凝集体中のカルシウム、ケイ素及びアルミニウムの質量割合を、酸化物換算で例えば前記範囲内に調整するには、本来、脱墨フロスにおける原料構成を調整することが好ましいが、乾燥工程や焼成工程、さらには必要に応じて分級工程において、由来が明確な塗工フロスや調整工程フロスをスプレー等で含有させる方法や、焼却炉スクラバー石灰を含有させる方法を採用することも可能である。
【００９５】
例えば、再生粒子凝集体中のカルシウムの含有割合を調整するには、中性抄紙系の排水スラッジや、塗工紙製造工程の排水スラッジを、ケイ素の含有割合を調整するには、不透明度向上剤として多量添加されている新聞用紙製造系の排水スラッジを、アルミニウムの含有割合を調整するには、酸性抄紙系等の硫酸バンドが使用された抄紙系の排水スラッジや、クレーの使用量が多い上質紙抄造工程の排水スラッジを、各々適宜用いることができる。
【００９６】
またカルシウム、ケイ素及びアルミニウムの合計含有割合を、酸化物換算で９０質量％以上に調整するには、例えば排水スラッジの凝集処理に鉄分を含有しない凝集剤を使用する手段や、前記したように、製造設備工程を鉄以外の素材で設計又はライニングし、摩滅等により鉄分が系内に混入するのを防止したり、さらには乾燥・分級設備内に磁石等の高い磁性体を設置して鉄分を除去する手段等を採用することが可能である。特に鉄分は、酸化により白色度を低下させる起因物質になるため、選択的に除去することが好ましい。
【００９７】
ところで、炭酸カルシウムには、六方結晶系のカルサイト結晶（方解石）や、斜方結晶系のアラゴナイト結晶（あられ石）などの同質異像が存在する。天然に産する石灰石はそのほとんどがカルサイト結晶であり、貝殻類にはカルサイト結晶のほか、アラゴナイト結晶も存在する。さらに炭酸カルシウムには、天然ではないが、バテライト結晶も存在する。前記脱墨フロスから得られるカルシウムは多種多様であるが、焼成凝集化することでほぼ均一の炭酸カルシウム性状となる。したがって、該カルシウムは再生粒子凝集体そのものの品質安定性に寄与し、該再生粒子凝集体は、カルシウム、ケイ素及びアルミニウムといった異なる成分が複合体となった粒子で構成される凝集体でありながら、安定した性状を示す。
【００９８】
また再生粒子凝集体は、その粒子構成成分としてケイ素を含むが、該ケイ素からなるシリカの粒子は微細であるので、光学的屈折率が高い。このようなケイ素が酸化物換算で９質量割合以上含有された再生粒子凝集体を填料として用いることで、得られる壁紙用裏打ち紙の不透明度がさらに向上する。
【００９９】
すなわち、かくして得られる再生粒子凝集体は、カルシウム、ケイ素及びアルミニウムといった異なる成分が凝集した凝集体の構成であることに一つの特徴があり、比熱が小さく、さらに不透明性、吸水性に優れることから、壁紙用裏打ち紙に含有させた場合において、特に樹脂の発泡性、寸法安定性、隠蔽性に優れ、しかもリフォーム時の壁紙剥離時における作業性に優れる壁紙用裏打ち紙を得ることができる。
【０１００】
本願発明の壁紙用裏打ち紙において含有させ得る他の填料としては、特にクレーを用いることが、良好な樹脂発泡性を得る点で好ましいが、適宜、タルク、炭酸カルシウム、酸化チタン、ホワイトカーボンなどの公知の無機粒子を使用することもできる。
【０１０１】
更に、ＪＩS−Ｐ  ８２２０に準じて離解した壁紙用裏打ち紙の離解パルプスラリーを、４４０メッシュ（網目３２μｍ）円形標準フルイにてろ過し、ろ液中に含有する填料の９０％以上が０．１μｍから１５μｍの範囲に成るように填料を添加することで、機械パルプと嵩高な再生粒子凝集体による相乗効果で、原紙を嵩高に低い透気度を得ることができる。
【０１０２】
壁紙用裏打ち紙の抄造において、原料調整段階で内添された填料は、抄紙段階の脱水とともに流失し、原料への内添段階と異なる粒子径で紙中に留まるため、紙質を決定付ける紙中に留まっている填料分の性状を調整する必要があり、本件発明者等の検討において、前記ろ液中に含有する填料性状をろ液中に含有する填料の９０％以上が０．１μｍから１５μｍの粒径範囲にすることで、微細な填料による紙質強度が低下しすぎる問題と、過大な填料の存在による塩化ビニル樹脂、オレフィン樹脂等塗工時における塗工不良の発生の抑制、壁紙用裏打ち紙に塩化ビニル樹脂、オレフィン樹脂等の樹脂を塗布した際の発泡性を均一に、再剥離時の剥離性を改善するとともに、寸法安定性を向上させることができる。
【０１０３】
本願発明の壁紙用裏打ち紙においては、填料を灰分として１〜１８質量％となるように含有させ、好ましくは、ヤンキードライヤーを用いて用紙を乾燥させることにより、Ｊ・ＴＡＰＰＩ―Ｎｏ２７−２８Ａ法で規定される紙の横方向（抄紙機幅方向）の水中伸度を０．８〜１．５％、更には、水中伸度を０．８〜１．２％とすることが好ましく、壁紙を壁に貼合した後の目開きを防止、寸法安定性を向上することができる。
【０１０４】
なお、紙の横方向の水中伸度が１．５％を超えると、壁紙施工後に目開き等のトラブルが生じるだけでなく、施工時にもカール等の不具合が発生し、作業性の低下を招くという問題を生じる。また、紙の横方向の水中伸度を０．８％未満にするためには、合成繊維を含有させる、樹脂で紙層を固めるなどの過度の対応が必要となり、操業性の低下、コストアップなどを招く他、一般的な壁紙用裏打ち紙としては過剰な品質となり、経済的でない。
【０１０５】
更に本願発明の壁紙用裏打ち紙の好適な構成としては、填料として、クレーと再生粒子凝集体を主成分に、クレーと再生粒子凝集体との配合割合が、２／８から８／２の割合で含有し、ＪＩS−Ｐ  ８２２０に準じて離解した壁紙用裏打ち紙の離解パルプスラリーを、４４０メッシュ（網目３２μｍ）円形標準フルイにてろ過し、ろ液中に含有する填料の体積平均粒子径が０．１μｍから１５μｍの範囲にあるようにすることが好ましい。
【０１０６】
クレーと再生粒子凝集体との配合割合が、２／８から８／２の範囲を外れると、クレー、再生粒凝集体個々の効果の発現が偏り、用紙表面の平坦性が低下したり、密度が高くなる問題が発現する。
【０１０７】
壁紙用填料として、クレーは板状結晶構造を有することから用紙表面の平坦性、光沢性を安価に向上させる効果を有し、再生粒子凝集体は従来廃棄、埋立処分され資源として有効に活用されていなかった脱墨フロスを主原料に、環境保護、省資源の点でも優れる点で好ましいとともに、再生粒子の保有する凝集体としての多孔性、クッション性が壁紙としての施工性、糊と裏打ち紙若しくは塩化ビニル樹脂、オレフィン樹脂等の樹脂との親和性が向上し、不用意な樹脂層の剥離や糊面からの剥離が生じ難くなる効果を発現する。
【０１０８】
前記再生粒子凝集体としては、粒子構成成分がカルシウム、ケイ素及びアルミニウムを、酸化物換算で３０〜８２：９〜３５：９〜３５の質量割合で含有し、かつ、前記再生粒子凝集体の粒子構成成分の内、前記カルシウム、前記ケイ素及び前記アルミニウムの合計含有割合が再生粒子凝集体構成成分中の９０質量％以上である再生粒子凝集体を使用することができる。
【０１０９】
本願発明の壁紙用裏打ち紙の好適な構成においては、紙中に、湿潤紙力増強剤と乾燥紙力増強剤を含有することが推奨される。
【０１１０】
本願発明の壁紙用裏打ち紙は、ヤンキードライヤーの金属表面に接する側の紙面（艶面）のＪＩＳ−Ｐ  ８１１９に準じた平滑度を２０秒以上、ヤンキードライヤーの金属表面に接触しない紙面（非艶面）の平滑度を５秒以上、好適には、ヤンキードライヤーの金属表面に接する側の艶面のＪＩＳ−Ｐ  ８１１９に準じた平滑度を３０〜４２秒、ヤンキードライヤーの金属表面に接触しない非艶面の平滑度を１１〜１５秒以上とすることが好適である。
【０１１１】
ロール、好適には樹脂ロールを用いることで、紙に過度の圧力をかけることなく紙表面の平坦性を確保でき、ヤンキードライヤーの金属表面に接する側の艶面のＪＩＳ−Ｐ  ８１１９に準じた平滑度が２０秒未満では、塩化ビニル樹脂、オレフィン樹脂等塗工時に塗工面の平坦性が損なわれ、塗工後の未栄えが低下するとともに、樹脂等塗工時の作業性も低下する。
【０１１２】
また、ロール、特には樹脂ロールにて圧接される側の非艶面の平滑度が５秒未満では、壁紙貼付施工時の糊量が不均一に成りやすく不用意な剥がれや施工後に壁紙表面にうねりや凹凸が生じる問題が発現する。
【０１１３】
壁紙用裏打ち紙の表裏面を所望の平滑度に調整するに好適に使用できる樹脂ロールは、ＪＩＳ  Ｋ  ６２５３に準拠した「デュロメータ硬さ」において、９０度から９５度のゴム硬さを有するものが、ヤンキードライヤーに対し、過度の線圧を付与することなく面で押圧可能であり平坦性確保のため好適である。ゴム硬度が９５度より高い場合や金属ロールの場合は、面でなく線による加圧になり、密度が過度に高くなる傾向が生じるため好ましくない。また、９０度を下回る場合は、非艶面の平坦性への寄与が低く、また艶面への押圧が分散されるため艶の発現性が低くなる問題を有し、塩化ビニル樹脂、オレフィン樹脂等の合成樹脂による被覆性が劣る問題が生じる。
【０１１４】
本願発明の壁紙用裏打ち紙においては、ＪＩＳ−Ｐ  ８１３５に準じた、湿潤引張強度（縦）が０．３ｋＮ／ｍ以上、１．０ｋＮ／ｍ以下が好適であり、より好ましくは０．５〜０．９ｋＮ／ｍの範囲である。湿潤引張強度（縦）が０．３ｋＮ／ｍ未満では、壁紙施工時の糊付与後においても、十分な紙力を維持することが困難になり、１．０ｋＮ／ｍを超えると、リフォーム時等の壁紙剥離時に石膏ボードに代表される貼付材料の毀損や、高価な薬品使用によるコストアップ、抄紙機系内の汚れが問題となる。
【０１１５】
特に好適に用いることができる湿潤紙力増強剤は、ポリウレタン系樹脂，ポリアミドエポキシ系樹脂，メラミン系樹脂，尿素系樹脂，シリコン系樹脂から選択された１種又は複数の樹脂を用い、乾燥紙力増強剤は、澱粉，植物性ガム，半合成高分子又は合成高分子から選択された１種又は複数のものを好適に用いることができ、乾燥紙力増強剤と湿潤紙力増強剤の配合比は、乾燥紙力増強剤：湿潤紙力増強剤＝１：４〜４：１であることが好ましい。
【０１１６】
乾燥紙力増強剤の割合が過剰だと地合いの調整が困難であり、抄紙機系内の汚れが生じる問題が生じ、湿潤紙力増強剤が過剰に添加されると、損紙の再利用が困難になるだけでなく、ヤンキードライヤー表面への貼りつきや壁紙剥離時に石膏ボードを毀損する問題が生じる。
【０１１７】
〔湿潤紙力増強剤〕  本願発明の壁紙用裏打ち紙に好適に用いられる湿潤紙力増強剤は、例えば、エポキシ化ポリアミド樹脂、アクリル酸エステル、ジアルデヒドデンプン、メラミン樹脂、尿素樹脂、ポリエチレンイミン、ポリアミド・エピクロルピロリン樹脂系のもの等を含む湿潤紙力増強剤等が例示できる。湿潤紙力増強剤の使用量については、特に限定はないが、パルプから得られる紙１平方メートル当たり、０．０１５〜０．３ｇ付着させるのが好ましい。湿潤紙力増強剤の使用量が０．０１５ｇ／ｍ2 未満であると、十分に壁紙用裏打ち紙に耐水性を付与することはできず、壁紙用裏打ち紙に糊を付与した後の施工性が低下する。耐水剤の使用量が０．３ｇ／ｍ2 を超えると、得られる紙が硬くなり、湿潤紙力増強剤の使用量に応じた耐水性向上の効果が得られなくなる。
【０１１８】
〔乾燥紙力増強剤〕  本願発明の壁紙用裏打ち紙に好適に用いられる乾燥紙力増強剤は、アクリルアミド系の乾燥紙力増強剤である。
【０１１９】
ここに、アクリルアミド系の乾燥紙力増強剤としては、例えばアクリルアミドとアミノメチルアクリルアミド共重合体の塩又は第４級アンモニウム塩、アクリルアミドと第４級アンモニウム塩基含有アルキル（メタ）アクリレート共重合体、アクリルアミドとアクリル酸ソーダ共重合体等で分子量が５０万〜１５０万程度のポリアクリルアミド系の乾燥紙力増強剤等が例示できる。
【０１２０】
なお、乾燥紙力増強剤としては、上記アクリルアミド系の乾燥紙力増強剤の外に生澱粉系、加工澱粉系、植物ガム系等の乾燥紙力増強剤も適宜併用できるが、耐熱性の点でポリアクリルアミド系の乾燥紙力増強剤が特に優れるものである。乾燥紙力増強剤の添加量は絶乾パルプに対して０．２〜１．５質量％程度で調節される。因みに、０．２質量％未満では本願発明が所望とする耐熱性が得難く、一方１．５質量％を越えるような量ではその作用効果が飽和し、経済面からも望ましくない。
【０１２１】
本願発明の壁紙用裏打ち紙は、良好な樹脂の発泡性、強度、壁紙剥離性、寸法安定性、隠蔽性を得るために、ＪＩＳ−Ｐ８２５１に準じて測定した灰分が１〜１８質量％となるように填料を含有させ、５〜１５質量％となるように含有させることがより好ましい。灰分が１質量％未満であると、得られる壁紙用裏打ち紙の熱伝導率を所定の範囲に調整することが難しくなり、壁紙へ加工する際に樹脂の発泡不良を招きやすくなる。また、隠蔽性に劣る他、層間強度が高くなりやすく、リフォーム時の剥離作業効率が低下する問題を招く。
【０１２２】
さらには、壁紙用裏打ち紙に必要な寸法安定性を得ることが難しくなるのである。
【０１２３】
更に本願発明者等は、壁紙製造時において、壁紙用裏打ち紙へ塩化ビニル樹脂、オレフィン樹脂等の合成樹脂を塗工し、約１６０℃で予備乾燥後、約２３０℃の加熱炉にて樹脂を発泡させる工程において、前記樹脂発泡性は、裏打ち紙の熱伝導性に大きく影響を受けていることを見出している。
【０１２４】
本願発明の壁紙用裏打ち紙のより好適な構成としては熱伝導率を０．２〜０．５Ｗ／（ｍ・Ｋ）とすることが好ましく、０．３〜０．５Ｗ／（ｍ・Ｋ）とすることがより好ましい。壁紙用裏打ち紙の熱伝導率を０．２〜０．５Ｗ／（ｍ・Ｋ）とするためには、壁紙樹脂を乾燥、発泡させる約２３０℃の温度における填料の比熱が１．２Ｊ／ｇ／ｄｅｇ以下の無機粒子を使用することが好ましく、１．１Ｊ／ｇ／ｄｅｇ以下の無機粒子を使用することがより好ましい。使用する填料の２３０℃の温度における比熱が１．２Ｊ／ｇ／ｄｅｇより高いと、壁紙用裏打ち紙の熱伝導率を０．２〜０．５Ｗ／（ｍ・Ｋ）とすることが難しくなり、樹脂を発泡乾燥させるための熱が裏打ち紙により阻害され、樹脂に伝わり難く樹脂の温度上昇が阻害されるため、塩化ビニル樹脂、オレフィン樹脂等の樹脂の良好な発泡性を得ることができなくなるのである。
【０１２５】
上記製法による裏打ち紙について、機械パルプの含有率と填料の含有率を一定範囲とすることで、壁紙用裏打ち紙として必要な寸法安定性、隠蔽性、またリフォーム時の剥離作業性を得ながら、さらに熱伝導率を０．２〜０．５Ｗ／（ｍ・Ｋ）に調整することができ、裏打ち紙の熱伝導性を一定範囲に高めることで樹脂の発泡性が良好となるのである。
【０１２６】
また、本願発明で好適に使用できるクレー、再生粒子凝集体は、隠蔽性の点からコールターカウンター法による平均粒子径が１５μｍ以下のものが好ましい。平均粒子径１５μｍを超えると、不透明性が下がり、所望の隠蔽性を得にくくなる。
【０１２７】
また、これら填料の配合によって、前記層間強度（インターナルボンド）が７０〜１２０ｍＪに調整することが容易となる。インターナルボンドが７０ｍＪより低いと、リフォーム時の剥離作業が容易となるが、壁紙貼合作業時における不本意な外力により層間剥離の生じるおそれがあり、壁紙としての所望の強度が得にくくなる。また、１２０ｍＪを超えると、リフォーム時の壁紙の剥離作業効率が低下する。
【０１２８】
本願発明においては、壁紙用裏打ち紙に無機粒子をＪＩＳ  Ｐ  ８２５１に準じて測定した紙の灰分において、１〜１８質量％含有させ、好ましくは無機粒子としてクレー、または再生粒子凝集体を用いることで、壁紙用裏打ち紙の寸法安定性が向上し、ＪＩＳ  ８１３８に準じた不透明度を８５〜９０％とすることができ、より好ましくは不透明度を９０〜９２％とすることで、隠蔽性の高い壁紙用裏打ち紙を得ることができる。填料の含有率（灰分）が１質量％未満であると、所望の隠蔽性を得ることが難しく、逆に填料の含有率が１８質量％を超えると、壁紙用裏打ち紙に必要な剛性や強度を得ることが難しくなる。
【０１２９】
したがって、本願発明では、パルプ中に機械パルプを１〜６５質量％含有し、灰分が１〜１８質量％となるように填料を含することで、壁紙用裏打ち紙の熱伝導率を０．２〜０．５Ｗ／（ｍ・Ｋ）とすることが実施形態の一つである。さらには、特定の無機粒子、特定の比熱、粒径の無機粒子を用いることがより好ましい実施形態の一つである。
【０１３０】
［実施例］  次に本願発明の具体的実施例を説明する。
【０１３１】
実施例１〜１５及び比較例１〜１０における共通事項  本願発明に係る壁紙用裏打ち紙の効果を確認するため、以下のような各種の試料を作製し、これらの各試料に対する品質を評価する試験を行った。なお、本実施例において、配合、濃度等を示す数値は、固形分又は有効成分の質量基準の数値である。また、本実施例で示すパルプ・薬品等は一例にすぎないので、本願発明はこれらの実施例によって制限を受けるものではなく、適宜選択可能であることはいうまでもない。
【０１３２】
本願発明の実施例に係る１５種類の紙（これを「実施例１」ないし「実施例１５」とする）と、これらの実施例１ないし実施例１５と比較検討するために、１０種類の紙（これを「比較例１」ないし「比較例１０」とする）を、表１に示すような構成で作製した。
【０１３３】
本実施例で使用する再生粒子凝集体は、以下の方法により調整した。
【０１３４】
＜再生粒子凝集体＞  （１）  原料として脱墨フロスを使用し、脱水工程後水分４０％、乾燥物水分が５％に成るように乾燥することで、平均粒子径１０００μｍの原料を得た。
【０１３５】
（２）  焼成工程において、１次焼成温度５２０℃、酸素濃度を一次焼成炉上部にて７．００％、一次焼成炉後未燃率が２５．９％、２次焼成温度５１０℃、二次焼成炉内の酸素濃度が２０．０％の条件で焼成した結果、得られた再生粒子は、白色度が８０．７％であり、カルシウム、シリカ、アルミニウムそれぞれの酸化物換算による割合が、カルシウム３０％、シリカ３５％、アルミニウム３５％であり、カルシウム、シリカ、アルミニウムの構成成分中の割合が、再生粒子全構成の８７％であった。
【０１３６】
（３）  得られた再生粒子凝集体は、湿式粉砕機にて粉砕を施し、本願発明の実施例に供した。
【０１３７】
＜シリカ被覆再生粒子凝集体＞  （４）  更に、（３）にて得た再生粒子凝集体を、シリカ処理工程において、液温１００℃、最終反応におけるｐＨを８．０でシリカ被覆処理を行い、シリカ被覆後の体積平均粒子径が７．０μｍのシリカ被覆処理再生粒子を得て、本願発明の実施例に供した。
【０１３８】
（５）  （４）に記載のシリカ被覆処理再生粒子は、カルシウム、シリカ、アルミニウムの酸化物換算割合がカルシウム１０％、シリカ８０％、アルミニウム１０％であり、構成成分中の割合が９５％であり、粒子径が０．１〜１０μｍの割合が８０％以上であることを確認した。
【０１３９】
［実施例１］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４０】
この壁紙用裏打ち紙をＪＩＳ−Ｐ８２２０に準処して離解した時の離解パルプの数平均繊維長は２．０ｍｍであった。
【０１４１】
［実施例２］  壁紙用裏打ち紙のパルプ原料として、針葉樹晒クラフトパルプ（ＮＢＫＰ）４０質量％と広葉樹晒クラフトパルプ（ＬＢＫＰ）５９質量％と、機械パルプ（ＢＴＭＰ）１質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４２】
この壁紙用裏打ち紙をＪＩＳ−Ｐ８２２０に準処して離解した時の離解パルプの数平均繊維長は０．８ｍｍであった。
【０１４３】
［実施例３］  壁紙用裏打ち紙のパルプ原料として、針葉樹晒クラフトパルプ（ＮＢＫＰ）４０質量％と広葉樹晒クラフトパルプ（ＬＢＫＰ）４０質量％と、機械パルプ（ＢＴＭＰ）２０質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４４】
この壁紙用裏打ち紙をＪＩＳ−Ｐ８２２０に準処して離解した時の離解パルプの数平均繊維長は０．９ｍｍであった。
【０１４５】
［実施例４］  壁紙用裏打ち紙のパルプ原料として、針葉樹晒クラフトパルプ（ＮＢＫＰ）４０質量％と広葉樹晒クラフトパルプ（ＬＢＫＰ）３０質量％と、機械パルプ（ＢＴＭＰ）３０質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で２．０質量％、湿潤紙力増強剤（ＷＳ４０２４、星光ＰＭＣ株式会社製  エピクロロヒドリン）を固形分換算で２．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４６】
この壁紙用裏打ち紙をＪＩＳ−Ｐ８２２０に準処して離解した時の離解パルプの数平均繊維長は１．０ｍｍであった。
【０１４７】
［実施例５］  壁紙用裏打ち紙のパルプ原料として、針葉樹晒クラフトパルプ（ＮＢＫＰ）４０質量％と広葉樹晒クラフトパルプ（ＬＢＫＰ）１０質量％と、機械パルプ（ＢＴＭＰ）５０質量％を配合した後に、内添用填料として、クレーと再生粒子凝集体を６：４の割合で、得られる壁紙用裏打ち紙の灰分が１２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１４８】
この壁紙用裏打ち紙をＪＩＳ−Ｐ８２２０に準処して離解した時の離解パルプの数平均繊維長は１．８ｍｍであった。
【０１４９】
［実施例６］  壁紙用裏打ち紙のパルプ原料として、針葉樹晒クラフトパルプ（ＮＢＫＰ）４０質量％と機械パルプ（ＢＴＭＰ）６０質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５０】
この壁紙用裏打ち紙をＪＩＳ−Ｐ８２２０に準処して離解した時の離解パルプの数平均繊維長は１．９ｍｍであった。
【０１５１】
［実施例７］  壁紙用裏打ち紙のパルプ原料として、針葉樹晒クラフトパルプ（ＮＢＫＰ）３０質量％と広葉樹晒クラフトパルプ（ＬＢＫＰ）５質量％と、機械パルプ（ＢＴＭＰ）６５質量％を配合した後に、内添用填料として、クレーと再生粒子凝集体を６：４の割合で、得られる壁紙用裏打ち紙の灰分が１２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５２】
この壁紙用裏打ち紙をＪＩＳ−Ｐ８２２０に準処して離解した時の離解パルプの数平均繊維長は１．９ｍｍであった。
【０１５３】
［実施例８］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を２：８の割合で、得られる壁紙用裏打ち紙の灰分が１質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５４】
この壁紙用裏打ち紙をＪＩＳ−Ｐ８２２０に準処して離解した時の離解パルプの数平均繊維長は１．８ｍｍであった。
【０１５５】
［実施例９］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を４：６の割合で、得られる壁紙用裏打ち紙の灰分が４質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５６】
この壁紙用裏打ち紙をＪＩＳ−Ｐ８２２０に準処して離解した時の離解パルプの数平均繊維長は１．７ｍｍであった。
【０１５７】
［実施例１０］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を６：４の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１５８】
この壁紙用裏打ち紙をＪＩＳ−Ｐ８２２０に準処して離解した時の離解パルプの数平均繊維長は１．７ｍｍであった。
【０１５９】
［実施例１１］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を８：２の割合で、得られる壁紙用裏打ち紙の灰分が１８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６０】
この壁紙用裏打ち紙をＪＩＳ−Ｐ８２２０に準処して離解した時の離解パルプの数平均繊維長は１．６ｍｍであった。
【０１６１】
［実施例１２］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を４：６の割合で、得られる壁紙用裏打ち紙の灰分が１５質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で０．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６２】
この壁紙用裏打ち紙をＪＩＳ−Ｐ８２２０に準処して離解した時の離解パルプの数平均繊維長は１．６ｍｍであった。
【０１６３】
［実施例１３］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーとシリカ被覆再生粒子凝集体を８：２の割合で、得られる壁紙用裏打ち紙の灰分が１８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で２．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６４】
この壁紙用裏打ち紙をＪＩＳ−Ｐ８２２０に準処して離解した時の離解パルプの数平均繊維長は１．７ｍｍであった。
【０１６５】
［実施例１４］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーとシリカ被覆再生粒子凝集体を４：６の割合で、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．５質量％、湿潤紙力増強剤（ＷＳ４０２４、星光ＰＭＣ株式会社製  エピクロロヒドリン）を固形分換算で１．５質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６６】
この壁紙用裏打ち紙をＪＩＳ−Ｐ８２２０に準処して離解した時の離解パルプの数平均繊維長は１．７ｍｍであった。
【０１６７】
［実施例１５］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーとシリカ被覆再生粒子凝集体を２：８の割合で、得られる壁紙用裏打ち紙の灰分が６質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．２質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１６８】
この壁紙用裏打ち紙をＪＩＳ−Ｐ８２２０に準処して離解した時の離解パルプの数平均繊維長は１．７ｍｍであった。
【０１６９】
［比較例１］  壁紙用裏打ち紙のパルプ原料として、針葉樹晒クラフトパルプ（ＮＢＫＰ）４０質量％と広葉樹晒クラフトパルプ（ＬＢＫＰ）６０質量％を配合した後に、内添用填料として、クレーと再生粒子凝集体を６：４の割合で、得られる壁紙用裏打ち紙の灰分が８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７０】
この壁紙用裏打ち紙をＪＩＳ−Ｐ８２２０に準処して離解した時の離解パルプの数平均繊維長は０．５ｍｍであった。
【０１７１】
［比較例２］  壁紙用裏打ち紙のパルプ原料として、針葉樹晒クラフトパルプ（ＮＢＫＰ）１０質量％と広葉樹晒クラフトパルプ（ＬＢＫＰ）２０質量％と、機械パルプ（ＢＴＭＰ）７０質量％を配合した後に、内添用填料として、クレーと再生粒子凝集体を６：４の割合で、得られる壁紙用裏打ち紙の灰分が８質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％、湿潤紙力増強剤（ＷＳ４０２４、星光ＰＭＣ株式会社製  エピクロロヒドリン）を固形分換算で１．２質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７２】
この壁紙用裏打ち紙をＪＩＳ−Ｐ８２２０に準処して離解した時の離解パルプの数平均繊維長は１．６ｍｍであった。
【０１７３】
［比較例３］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーのみを、得られる壁紙用裏打ち紙の灰分が２質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．２質量％、湿潤紙力増強剤（ＷＳ４０２４、星光ＰＭＣ株式会社製  エピクロロヒドリン）を固形分換算で１．４質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７４】
この壁紙用裏打ち紙をＪＩＳ−Ｐ８２２０に準処して離解した時の離解パルプの数平均繊維長は１．６ｍｍであった。
【０１７５】
［比較例４］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーと再生粒子凝集体を７：３の割合で、得られる壁紙用裏打ち紙の灰分が２０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．０質量％、湿潤紙力増強剤（ＷＳ４０２４、星光ＰＭＣ株式会社製  エピクロロヒドリン）を固形分換算で１．０質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７６】
この壁紙用裏打ち紙をＪＩＳ−Ｐ８２２０に準処して離解した時の離解パルプの数平均繊維長は１．６ｍｍであった。
【０１７７】
［比較例５］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーのみを、得られる壁紙用裏打ち紙の灰分が１０質量％になるように添加し、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で１．２質量％、湿潤紙力増強剤（ＷＳ４０２４、星光ＰＭＣ株式会社製  エピクロロヒドリン）を固形分換算で１．４質量％添加して原料スラリーを調整した。この原料スラリーを、ヤンキードライヤーを備える長網抄紙機で抄紙し、坪量６５ｇ／ｍ2の壁紙用裏打ち紙を得た。
【０１７８】
この壁紙用裏打ち紙をＪＩＳ−Ｐ８２２０に準処して離解した時の離解パルプの数平均繊維長は１．７ｍｍであった。
【０１７９】
［比較例６］  ヤンキー式ドライヤーを備えた抄紙機に変え、多筒式ドライヤーを用いたことを除くその他の点は実施例１と同様にして得た壁紙用裏打ち紙。多筒式ドライヤーを備えた抄紙機を使用した。
【０１８０】
［比較例７］  壁紙用裏打ち紙のパルプ原料として、針葉樹晒クラフトパルプ（ＮＢＫＰ）４０質量％と広葉樹晒クラフトパルプ（ＬＢＫＰ）２０質量％と、機械パルプ（ＢＴＭＰ）４０質量％を配合した後に、内添用填料として、クレーのみを、得られる壁紙用裏打ち紙の灰分が５質量％になるように添加し（再生粒子凝集体は使用しない）、硫酸バンドを２．５質量％、サイズ剤（商品名：Ｅ−３６００、近代化学株式会社製）を固形分換算で１．０質量％、乾燥紙力増強剤（商品名：ＤＳ−４３６０、星光ＰＭＣ株式会社製）を固形分換算で０．８質量％添加して原料スラリーを調整した。この原料スラリーを、ヤンキードライヤーを備える長網抄紙機で抄紙し、坪量６５ｇ／ｍ2の壁紙用裏打ち紙を得た。
【０１８１】
この壁紙用裏打ち紙をＪＩＳ−Ｐ８２２０に準処して離解した時の離解パルプの数平均繊維長は１．７ｍｍであった。
【０１８２】
［比較例８］  市販されている一般的な晒片艶クラフト紙６０ｇ／ｍ2について、実施例と同様に評価した。
【０１８３】
［比較例９］  市販されている一般的なコピー用紙６４ｇ／ｍ2について、実施例と同様に評価した。
【０１８４】
【表１】
2008190080.tif 000003
【０１８５】
表１中の「比熱（230℃比熱：Ｊ／ｇ／ｄｅｇ）」は、ＪＩＳ−Ｋ７１２３に準じ、セイコーインスツルメンツ（株）製の熱分析装置を用い、示差走査熱量分析（DSC）にて１００〜２５０℃の範囲において比熱変化量を測定した２３０℃の値である。
【０１８６】
「灰分（％）」は、ＪＩＳ−Ｐ８２５１に準じ、５２５℃で燃焼した際の灰分を測定した値である。
【０１８７】
「熱伝導率（Ｗ／（ｍ・Ｋ））」は、ＪＩＳ−Ａ１４１２−２に準じた、京都電子工業（株）製の熱伝導率計を用い、熱流計法にて測定した値である。なお、測定は温度２０℃の条件下で行った。
【０１８８】
「塩ビ樹脂発泡性」は、塩化ビニルペーストをテーブルブレードコーターにより１００μｍの厚さに塗布し、１６０℃で予備乾燥を行い、その後２３０℃の加熱炉にて発泡させ、試作ビニル壁紙を得、その発泡性を評価した。発泡性が非常に良好であるものを「◎」、問題ないものを「○」、発泡性がやや悪いものを「△」、発泡性が悪く裏打ち紙として使用できないものを「×」とした。
【０１８９】
「引張強度（縦）（ｋN／m）」とは、ＪＩＳ−Ｐ８１１３に規定する「紙及び板紙−引張特性の試験方法」により測定した縦方向（流れ方向）の値である。
【０１９０】
「湿潤引張強度（縦）（ｋN／m）」とは、ＪＩＳ−Ｐ８１３５に規定する「紙及び板紙−湿潤引張強さ試験方法」により測定した縦方向（流れ方向）の値である。
【０１９１】
「層間強度（ｍＪ）」とは、ＪＡＰＡＮ  ＴＡＰＰＩ  Ｎｏ．１８−２に規定するインターナルボンドテスタ法により測定した値である。
【０１９２】
「壁紙剥離性」とは、壁紙用裏打ち紙に塩化ビニルペーストを塗布した試作ビニル壁紙を、裏打ち紙の面に澱粉糊を塗布後、ベニヤ板に貼り付け、３日間、２３℃、５０％Ｒ／Ｈの条件で静置した後、ベニヤ板から剥がした際の層間剥離性、ベニヤ板に残った壁紙用裏打ち紙の残り方を観察した。剥離が紙層間で均一に剥れるものを「◎」、問題なく剥れるものを「○」、裏打ち紙の一部は樹脂側に、一部はベニヤ板側に残り、不均一に剥離するものを「×」とした。
【０１９３】
「水中伸度（横）」とは、Ｊ・ＴＡＰＰＩ―Ｎｏ２７−２８Ａ法に準じて測定した値である。
【０１９４】
「壁紙目開き」とは、塩化ビニルペーストを塗布した試作ビニル壁紙を、裏打ち紙の縦（流れ）方向が長辺となるような長方形に断裁し、裏打ち紙の面に澱粉糊を塗布後、２枚の壁紙を、長辺同士が隙間なく、かつ重ならないようにベニヤ板に貼り、３日間、２３℃、５０％Ｒ／Ｈの条件で静置した後の、壁紙長辺間の目開きの有無を確認した。目開きがないものを「◎」、問題ないレベルであるもの「○」、目開きが大きいものを「×」とした。
【０１９５】
「不透明度（％）」とは、ＪＩＳ−Ｐ８１４９に規定する「紙及び板紙−不透明度試験方法（紙の裏当て）−拡散照明法」により測定した値である。
【０１９６】
「隠蔽性」とは、壁紙用裏打ち紙に塩化ビニルペーストを塗布した試作ビニル壁紙を、裏打ち紙の面に澱粉糊を塗布後、ベニヤ板に貼り付け、３日間、２３℃、５０％Ｒ／Ｈの条件で静置した後、壁紙の隠蔽性を目視評価した。隠蔽性に優れるものを「◎」、問題ないものを「○」、隠蔽性が低く商品価値を損なうものを「×」とした。
【０１９７】
評  価  本願発明の壁紙用裏打ち紙は、請求項１に示すように、ヤンキードライヤーを備えたヤンキー抄紙機を用い、原料としてパルプと填料を主原料とした壁紙用裏打ち紙であって、  前記パルプ中には機械パルプが１〜６５質量％含有され、  前記填料は、クレーと再生粒子凝集体を主成分に、かつ好適には、クレーと再生粒子凝集体との配合割合が、２／８から８／２の割合で含有され、ＪＩS−Ｐ  ８２５２に準じて測定した壁紙用裏打ち紙の灰分が、１〜１８質量％になるように紙中に含有する壁紙用裏打ち紙であるが、これらの条件を全て充足する実施例１〜１５の壁紙用裏打ち紙は、塩ビ樹脂発泡性、壁紙剥離性、壁紙目開き、隠蔽性等の諸物性においてすぐれた評価（◎又は〇評価）が得られた。これに対して、機械パルプ含有量が請求項１における条件よりも少ない比較例１の壁紙用裏打ち紙は、壁紙剥離性、隠蔽性が劣り（×評価）、機械パルプ含有量が請求項１における条件よりも多い比較例２の壁紙用裏打ち紙は、塩ビ樹脂発泡性、壁紙目開きが劣る（×評価）結果であった。
【０１９８】
また、参考に比較例８として市販の晒片艶クラフト紙を評価したが、塩ビ樹脂発泡性、壁紙剥離性、壁紙目開きともに劣る（×評価）結果であり、本願発明品との差異は明らかであった。
【０１９９】
また、参考に比較例９として市販の上質紙を評価したが、壁紙剥離性、壁紙目開きが劣る（×評価）結果であり、本願発明品との差異は明らかであり、また、壁紙用裏打ち紙としては使用できるものではなかった。